(57)【要約】      （修正有）【課題】光学フィルタを与える。【解決手段】暗状態で第１のスペクトル及びフェード状態で第２のスペクトルを有する可変透過率層１４と、第３のスペクトルを有する色バランス調整層１６と、を含む、光学フィルタ。ただし、第１、第２、及び第３のスペクトルのそれぞれは、可視部分を含み、第１及び第３のスペクトルは、組み合わさって暗状態目標色に近い暗状態スペクトルを提供し、かつ第２及び第３のスペクトルは、組み合わさってフェード状態目標色に近いフェード状態スペクトルを提供する。光学フィルタは、光減衰層をさらに含みうる。光学フィルタは、ラミネートガラスの一部分をさらに含みうる。【選択図】図３
2019079067.tif 000002
【特許請求の範囲】
【請求項１】
暗状態での第１のスペクトルと、フェード状態での第２のスペクトルとを有し、前記第１及び第２のスペクトルは可視部分を含んでなる可変透過率層と、
３７０ｎｍ〜４３５ｎｍのカットオフ波長を有する紫外線（ＵＶ）遮断層とを有し、前記可変透過率層と紫外線（ＵＶ）遮断層とは積層をなす、光学フィルタ。
【請求項２】
第３のスペクトルを有する色バランス調整層をさらに備え、前記色バランス調整層は前記積層を構成し、前記第３のスペクトルは可視部分を含んでなり、前記第１のスペクトルと前記第３のスペクトルが組み合わさって暗状態目標色に近い暗状態スペクトルを与え、前記第２のスペクトルと前記第３のスペクトルが組み合わさってフェード状態目標色に近いフェード状態スペクトルを与える、請求項１に記載の光学フィルタ。
【請求項３】
前記可変透過率層は電磁線に曝露された時にフェード状態から暗状態に、及び電圧の印加により暗状態からフェード状態に、遷移可能なスイッチング材料を含んでなる、請求項１に記載の光学フィルタ。
【請求項４】
印加する前記電圧は０．１Ｖ〜２．５Ｖの範囲にある、請求項３に記載の光学フィルタ。
【請求項５】
前記積層の一部をなす赤外（ＩＲ）遮断層をさらに備える、請求項１に記載の光学フィルタ。
【請求項６】
約１５％未満の暗状態ＬＴＡと、
約５％超のフェード状態ＬＴＡと、
少なくとも５のコントラスト比とを有する、請求項１に記載の光学フィルタ。
【請求項７】
暗状態で１％以下かつ明状態で６％以上の光透過値を有する、請求項１に記載の光学フィルタ。
【請求項８】
暗状態で５％以下かつ明状態で１５％以上の光透過値を有する、請求項１に記載の光学フィルタ。
【請求項９】
前記紫外線（ＵＶ）遮断層は前記カットオフ波長において入射紫外（ＵＶ）光の５０％を遮断する、請求項１に記載の光学フィルタ。
【請求項１０】
請求項１に記載の光学フィルタを含んでなるデバイスにおいて、前記デバイスはラミネートガラス、眼科用デバイス、自動車用板ガラス、又は建築用板ガラスからなる、デバイス。
【請求項１１】
暗状態での第１のスペクトルと、フェード状態での第２のスペクトルとを有し、前記第１及び第２のスペクトルは可視部分を含んでなる可変透過率層と、
赤外（ＩＲ）遮断層であって、前記可変透過率層と前記赤外（ＩＲ）遮断層とは積層をなす、赤外（ＩＲ）遮断層と、
前記積層の一部をなし、かつ第３のスペクトルを有する色バランス調整層とを備え、
前記第３のスペクトルは可視部分を含んでなり、前記第１のスペクトルと前記第３のスペクトルが組み合わさって暗状態目標色に近い暗状態スペクトルを与え、前記第２のスペクトルと前記第３のスペクトルが組み合わさってフェード状態目標色に近いフェード状態スペクトルを与える、光学フィルタ。
【請求項１２】
第３のスペクトルを有する色バランス調整層をさらに備え、前記色バランス調整層は前記積層を構成し、前記第３のスペクトルは可視部分を含んでなり、前記第１のスペクトルと前記第３のスペクトルが組み合わさって暗状態目標色に近い暗状態スペクトルを与え、前記第２のスペクトルと前記第３のスペクトルが組み合わさってフェード状態目標色に近いフェード状態スペクトルを与える、請求項１１に記載の光学フィルタ。
【請求項１３】
印加する前記電圧は０．１Ｖ〜２．５Ｖの範囲にある、請求項１２に記載の光学フィルタ。
【請求項１４】
前記積層の一部をなす紫外線（ＵＶ）遮断層をさらに有し、紫外線（ＵＶ）遮断層は３７０ｎｍ〜４３５ｎｍのカットオフ波長を有する、請求項１１に記載の光学フィルタ。
【請求項１５】
前記紫外線（ＵＶ）遮断層は前記カットオフ波長において入射紫外（ＵＶ）光の５０％を遮断する、請求項１４に記載の光学フィルタ。
【請求項１６】
約１５％未満の暗状態ＬＴＡと、
約５％超のフェード状態ＬＴＡと、
少なくとも５のコントラスト比とを有する、請求項１１に記載の光学フィルタ。
【請求項１７】
暗状態で１％以下かつ明状態で６％以上の光透過値を有する、請求項１１に記載の光学フィルタ。
【請求項１８】
暗状態で５％以下かつ明状態で１５％以上の光透過値を有する、請求項１１に記載の光学フィルタ。
【請求項１９】
請求項１１に記載の光学フィルタを含んでなるデバイスにおいて、前記デバイスはラミネートガラス、眼科用デバイス、自動車用板ガラス、又は建築用板ガラスからなる、デバイス。
【発明の詳細な説明】
【技術分野】
【０００１】
本開示は、一般的には、光学フィルタに関する。光学フィルタは、可変透過率層と色バランス調整層とを含みうる。
【背景技術】
【０００２】
可変透過率光学フィルタでは、可視光透過率を変化させるためにさまざまな技術を利用しうる。一般的には、そのようなフィルタは、ＵＶ光、温度、及び／又は電圧などの刺激の印加、除去、又は低減により、より高い光透過率の状態（フェード状態又は明状態）と、より低い光透過率の状態（暗状態）と、を切り替えうる。例としては、フォトクロミック材料、エレクトロクロミック材料、サーモクロミック材料、液晶、又は懸濁粒子が挙げられる。いくつかのフォトクロミック材料は、光（多くの場合、紫外光）に応答して暗化しうる。また、ＵＶ光が除去又は低減されるとフェード状態に戻りうる。いくつかのエレクトロクロミック材料は、電圧の印加に応答して暗化しうる。また、電圧が除去されるとフェード状態に戻りうる。他の選択肢としては、いくつかのエレクトロクロミック材料は、第１の極性の電圧の適用に応答して暗化し、逆の極性の電圧が印加されるとフェードされうる。いくつかのサーモクロミック材料は、温度上昇に応答して比例的に暗化しうる。たとえば、材料は、温かくなると、より暗くなりうる。温度が低下すると、サーモクロミック材料は、フェード状態に戻りうる。液晶材料及び懸濁粒子のデバイスは、電圧の印加に応答して配向を変化させる結晶又は粒子を含む。電圧の不在下では、結晶又は粒子は、ランダムに配向され、入射光を散乱するか（したがって、不透明に見える）、又はごくわずかな光を透過する。電圧が印加されると、結晶又は粒子は、電界により整列され、光を透過しうる。可変透過率光学フィルタがエレクトロクロミック的側面を含む場合、可変透過率光学フィルタは、光学フィルタを制御回路に接続するための電気コネクターを含みうる。この制御回路は、エレクトロクロミック色変化を引き起こすために光学フィルタに電力を提供する。
【０００３】
可変光学フィルタの性質及びその使用に依存して、透過光又は太陽エネルギーのさらなる減衰が望ましいこともありうる。可変透過率光学フィルタを車両、航空機、又は建物の窓で使用する場合、赤外光の透過の低減又は遮断は、熱取得を制御するのに有用でありうる。また、紫外光の透過の低減又は遮断は、車両内又は建物内の占有者を保護するのに有用でありうる。衝撃保護が望ましい場合、窓にラミネートガラス（「安全ガラス」）を組み込むことが有用でありうる。
【０００４】
特許文献１及び特許文献２には、シェードバンドを有するラミネートガラスが記載されており、特許文献３には、ＩＲ遮断成分とＩＲ遮断成分の黄緑色外観を相補する着色剤とを含む中間層を有するラミネートガラスが記載されているが、可視領域で可変光透過を有する窓においてどのように色を操作しうるかについては、扱われていない。灰色、青銅色、又は緑色の色調のティントガラスもまた、窓を透過する光を減衰するために使用されうる。いくつかのティント剤は、可視スペクトル全体にわたりほぼ均等に光を減衰しうる。これは、全グレアを低減するのに有効でありうるが、ラミネートガラスの成分自体が色を有する場合、ニュートラル色調に対する色「補正」を提供しない可能性があり、追加の色補正が必要とされうる。
【０００５】
電気を用いて光透過又は不透明度を変化させうる車両の窓のいくつかの例は、公知であり、マジック・スカイ（Ｍａｇｉｃ  Ｓｋｙ）（商標）自動車用サンルーフは、電気の印加により不透明状態から透明状態に切り替える自動車用ガラスの一例である。スイッチング可能層（懸濁粒子の薄いフィルム）がサンルーフガラスに適用され、車両の電気系に接続される。特許文献４には、基材にラミネートするための高分子バインダーを有する電解質中間層を含むエレクトロクロミック安全板ガラスが記載されている。
【先行技術文献】
【特許文献】
【０００６】
【特許文献１】米国特許第４２４４９９７号明細書
【特許文献２】米国特許出願公開第２００９／０３０３５８１号明細書
【特許文献３】米国特許第７６５５３１４号明細書
【特許文献４】米国特許第６９９５８９１号明細書
【発明の概要】
【発明が解決しようとする課題】
【０００７】
ラミネートガラスが可変透過率成分を有する場合、フェード状態及び暗状態の一方又は両方の光透過度が大きすぎたり、又は歪んだ色になったりする可能性がある。これまでは、自動車用サンルーフや建築用窓などの板ガラス製品の色バランス調整は、所望の色を提供すべくガラス自体の化学組成を変化させることにより、又は２枚の板ガラス間に着色中間層（たとえばＰＶＢ）を組み込むことにより、達成された。可変透過率特性のすべてを維持した状態で材料を異なる色に容易に変化させることはできないので、可変透過率を生成するために使用される可変透過率フィルタの色を変化させることは、はるかに困難である。たとえば、いくつかの可変透過率フィルタの色は、青色である。これは、いくつかの用途には好適でありうるが、他の用途にはそうでないこともありうる。現在のところ、全製品の色は、その色が製品の顧客及び潜在顧客に最も望ましいものに見えないとしても、可変透過率フィルタの色により決定される。１つ以上の追加の可視光フィルタを組み込むと、透過光がさらに減衰される可能性があるが、色を歪めたり又はすでに歪んだ色を悪化させたりする可能性もある。
【課題を解決するための手段】
【０００８】
本開示は、可変透過率層と、可変透過率層の色と組み合わせて全スタックに対して所望の色を達成するように選択された色バランス調整層と、を含む多層組成体に関する。可変光透過率層と、フェード状態、暗状態、又はフェード状態及び暗状態の両方で目標（たとえばニュートラル）色を提供するための色バランス調整層と、を有するラミネートガラスは、現状技術よりも優れた有用な追加技術であり、自動車用窓（風防ガラス、サンルーフ、ムーンルーフ、窓、後部ガラス、側部ガラスなど）、建築用途、眼科デバイス又は用途などで使用されうる。
【０００９】
一態様によれば、暗状態で第１の色及びフェード状態で第２の色を有する可変透過率層と、可変透過率層の着色状態に相補的な色を有する色バランス調整層と、を含む多層組成体が提供される。色バランス調整層は、可変透過率層の第１の色、第２の色、又は第１及び第２の色に相補的な色を有しうる。色バランス調整層は、暗状態又はフェード状態又は暗状態及びフェード状態の可変透過率層と一緒になって、第３の所望の色（たとえばニュートラル色）を有する。可変透過率層及び色バランス調整層は、ポリマー層の内側にラミネートされうる。可変透過率層は、スイッチング可能フィルム層、エレクトロクロミック材料層、フォトクロミック材料層、懸濁粒子層、又は液晶層を含む。
【００１０】
他の態様によれば、暗状態で第１のスペクトル及びフェード状態で第２のスペクトルを有する可変透過率光学フィルタを含む可変透過率層と、スペクトルを有する色バランス調整層と、を含む多層組成体が提供される。ただし、各スペクトルは、ＵＶ部分と可視部分とＩＲ部分とを含み、かつ層のスペクトルは、組み合わさって目標色に近い多層組成体の色を提供する。１つ以上の色バランス調整層は、可変透過率層の内側でありうる。
【００１１】
他の態様によれば、暗状態で第１のスペクトル及びフェード状態で第２のスペクトルを有する可変透過率光学フィルタを含む可変透過率層を提供することと、スペクトルを有する色バランス調整層を選択することと、可変透過率層と色バランス調整層とをスタック形態で組み合わせて目標色に近づけることと、を含む、目標色に近い多層組成体を作製する方法が提供される。
【００１２】
他の態様によれば、暗状態で第１の色及びフェード状態で第２の色を有する可変透過率層と、色バランス調整層と、を含む光学フィルタが提供される。ただし、第１の色及び色バランス調整層は、組み合わさって暗状態目標色に近い暗状態色を提供し、かつ第２の色及び色バランス調整層は、組み合わさってフェード状態目標色に近いフェード状態色を提供する。
【００１３】
他の態様によれば、暗状態で第１のスペクトル及びフェード状態で第２のスペクトルを有する可変透過率層と、第３のスペクトルを有する色バランス調整層と、を含む光学フィルタが提供される。ただし、第１、第２、及び第３のスペクトルのそれぞれは、可視部分を含み、第１及び第３のスペクトルは、組み合わさって暗状態目標色に近い暗状態スペクトルを提供し、かつ第２及び第３のスペクトルは、組み合わさってフェード状態目標色に近いフェード状態スペクトルを提供する。
【００１４】
他の態様によれば、暗状態で第１のスペクトル及びフェード状態で第２のスペクトルを有する可変透過率層を提供することと、第３のスペクトルを有する色バランス調整層を選択することと、可変透過率層と色バランス調整層とをスタック形態で組み合わせて、フェード状態、暗状態、又はフェード状態及び暗状態の両方で目標色に近づけることと、を含む、目標色に近い光学フィルタを作製する方法が提供される。
【００１５】
いくつかの態様では、色バランス調整層は、可変透過率層の内側である。
いくつかの態様では、光学フィルタは、光減衰層をさらに含みうる。光減衰層は、可変透過率層の外側でありうる。
【００１６】
いくつかの態様では、可変透過率層は、電磁線に暴露された時にフェード状態から暗状態にかつ電圧の印加により暗状態からフェード状態に遷移可能なスイッチング材料を含む。電磁線は、４５０ｎｍ以下の波長を有する成分を含みうる。電磁線は、４００〜４５０ｎｍの波長を有する成分を含みうる。印加電圧は、約１．１〜約２．５Ｖ又はそれらの間の任意の量もしくは範囲でありうる。
【００１７】
いくつかの態様では、可変透過率層は、スイッチング可能フィルムを含む。スイッチング可能フィルムは、スイッチング材料を含みうる。スイッチング材料は、スイッチング可能フィルムの一部でありうる。このフィルムは、第１及び第２の透明基材と、第１、第２、又は第１及び第２の基材の表面上に配設された第１及び第２の電極と、第１及び第２の基材間にかつ第１及び第２の電極に接触して配設されたスイッチング材料と、を含む。スイッチング材料は、熱硬化性ポリマーと、イオン性媒体と、１種以上のフォトクロミック／エレクトロクロミック化合物と、電磁線に暴露された時にフェード状態から暗状態にかつ電圧の印加により暗状態からフェード状態に遷移可能なスイッチング材料と、を含みうる。
【００１８】
いくつかの態様では、光学フィルタの色は、暗状態、フェード状態、又は暗状態及びフェード状態の両方でニュートラル色である。いくつかの態様では、可変透過率層及び色バランス調整層は、ポリマー中に封入される。光学フィルタはさらに、赤外（ＩＲ）遮断成分、紫外（ＵＶ）遮断成分、又はＵＶ遮断成分及びＩＲ遮断成分を含みうる。
【００１９】
いくつかの態様では、光学フィルタは、約１５％未満もしくは約１０％未満もしくは約５％未満もしくは約２％未満もしくは約１％未満の暗状態ＬＴＡ、及び／又は約５％超もしくは約１０％超もしくは約１５％超もしくは約２０％超のフェード状態ＬＴＡ、及び／又は少なくとも５、少なくとも１０、もしくは少なくとも２０のコントラスト比を含みうる。いくつかの態様では、光学フィルタは、暗状態で１％以下かつ明状態で６％以上、又は暗状態で５％以下かつ明状態で１５％以上の光透過値を含みうる。
【００２０】
いくつかの態様では、暗状態目標色及び暗状態光学フィルタ色は、約０〜約２０のΔＣ値及び／又は約０〜約２０のΔＥ値を提供する。いくつかの態様では、フェード状態目標色及びフェード状態光学フィルタ色は、約０〜約２０のΔＣ値及び／又は約０〜約２０のΔＥ値を提供する。
【００２１】
いくつかの態様では、光学フィルタを含むラミネートガラス、自動車用板ガラス、眼科用デバイス、又は建築用板ガラスが提供される。
光学フィルタの色は、暗状態、フェード状態、又は暗状態及びフェード状態の両方でニュートラル色である。色バランス調整層は、可変透過率層の第１の色、第２の色、又は第１及び第２の色に相補的な色を有しうる。可変透過率層及び色バランス調整層は、ポリマー層の内側にラミネートされうる。
【００２２】
光学フィルタ又はラミネートガラスは、ＩＲ遮断成分及び／又はＵＶ遮断成分をさらに含みうる。ＩＲ遮断成分及び／又はＵＶ遮断成分は、可変透過率層の外側でありうる。光減衰層が存在する場合、ＩＲ遮断成分及び／又はＵＶ遮断成分は、光減衰層の内側又は外側でありうる。いくつかの態様では、ＵＶ遮断層は、光減衰層でありうる。
【００２３】
選択されたコントラスト比、暗状態色、又は光透過率の１つ以上を有する光学フィルタを提供するために、可変透過率層及び色バランス層は、光減衰層、ＵＶ遮断層（たとえば、選択された波長のカットオフフィルタ）、赤外遮断層などの１つ以上と組み合わされうる。色バランス層は、可変透過率層がより低い吸光度を有するスペクトルの領域で光を吸収するように選択されうる。意図される用途に依存して、それは、より暗い暗状態を達成することが好ましいこともありうる。そのような実施形態では、光学フィルタは、灰色ガラス又は灰色フィルムの光減衰層を含みうる。これにより、フェード状態で光透過率が低減されうる。したがって、最大コントラスト比が望まれる場合（より明るいフェード状態及びより暗い暗状態）、可変透過率層のスペクトルを選択的に相補する色バランス調整層は、灰色ガラス又は灰色フィルムよりも好ましいこともありうる。耐候性を増加させることが好ましい場合、４２０ｎｍ以上のカットオフフィルタを光学フィルタに組み込むことが有用でありうる。いくつかの態様では、これは、暗状態でより大きい光透過率のさらなる利点を提供しうる。
【００２４】
本概要には、必ずしもすべての態様の全範囲が説明されているわけではない。他の態様、特徴、及び利点は、特定の実施形態の以下の説明を精査すれば、当業者に明らかになるであろう。
【００２５】
これらの及び他の特徴は、添付の図面が参照される以下の説明から明らかになるであろう。図は、例示を目的としたものであり、とくに指定がないかぎり、相対比率や相対スケールを示さないこともありうる。
【図面の簡単な説明】
【００２６】
【図１】一実施形態に係る暗状態（実線）及びフェード状態（鎖線）でのＳ１０９の光透過プロファイルを示すグラフ。
【図２】色バランス調整層と共にＳ１０９を含む中間層の光透過を示すグラフ（他の実施形態に係る暗状態（実線）、フェード状態（点線）、色バランス調整層（一点鎖線））。
【図３】他の実施形態に係る装置の断面図。
【図４】他の実施形態に係る装置の断面図。
【図５】他の実施形態に係る装置の断面図。
【図６】他の実施形態に係る装置の断面図。
【図７】他の実施形態に係る種々の装置構成の断面図。
【図８】他の実施形態に係る装置の概略を示す。
【図９】一実施形態に係る１．６の平均Ｃ値（Ｃａｖｇ）で４．４の最大Ｃ値（Ｃｍａｘ）を示す１０枚の市販の「灰色」ガラスの透過スペクトル。
【図１０】他の実施形態に係る可変透過率層のためのカットエッジ、バスバー、及び電気リードの概略図を示す、（ａ）上面図及び、（ｂ）Ａ−Ａラインに沿った断面図。
【図１１】他の実施形態に係る４種の光減衰層、すなわち、ロスコ０７ペール・イエロー（実線）、ガムカラー１５４３フルＣＴＯ（点線）、ロスコ４３９０カルカラー９０シアン（点線）、ロスコ３９８ニュートラル・グレー（一点長鎖線）のそれぞれの光透過スペクトル。
【図１２】暗状態の目標ＬＴＡ及びフェード状態の目標色を提供するように選択された色バランス層を用いて暗状態及びフェード状態のモデル化「スタック」のスペクトル変化を示しているグラフ（暗状態−実線、フェード状態−点線、色バランス調整層−一点鎖線、他の実施形態に係る）。
【図１３−１】他の実施形態に係る種々の光学フィルタの構成を示すブロック図。
【図１３−２】他の実施形態に係る種々の光学フィルタの構成を示すブロック図。
【図１４】他の実施形態に係る図１３の光学フィルタの内部温度のプロットを示すグラフ（スタックＡ−黒菱形、スタックＢ−黒四角、スタックＣ−黒三角、スタックＤ−白四角、スタックＥ−白三角、スタックＦ−黒丸、スタックＧ−白丸）。
【図１５】５０℃及び７０℃のブラックパネル温度設定値でＱＳＵＮキセノンアーク光源に暴露された試験デバイスの耐候性能のプロットを示すグラフ。Ｘ軸−３４０ｎｍでの全エネルギー暴露量（ｍＪ／ｍ２）、Ｙ軸％初期暗化性能、黒丸−５０℃での耐候性（傾きＹ＝−ｌ．９３８ｘ＋９９．１３１）、黒菱形−７０℃での耐候性（傾きＹ＝−１８．６１２ｘ＋１５２．２）、他の実施形態に係る。
【図１６Ａ】３９０ｎｍカットオフ（５０％±６ｎｍ）を有するＵＶ遮断層を用いた試験片の暗化性能に規格化された、特定のカットオフ波長のＵＶ遮断層を用いて７０℃のブラックパネル温度設定値でＱＳＵＮキセノンアーク光源に暴露されたα６．１ｆ  ＰＶＢラミネート試験デバイスの暗化性能の棒グラフ。
【図１６Ｂ】同一セットの試験デバイスのフェード状態のΔＥの棒グラフ（ΔＥ値は、他の実施形態に係る３９０ｎｍカットオフフィルタ（５０％±６ｎｍ）を用いた試験片の破壊点（初期暗化性能の８０％）に規格化された）。
【図１７】光の種々の波長に対して発色体Ｓ１５８の吸光度（実線）（左側Ｙ軸、透過率右側Ｙ軸）のプロットを示すグラフ（他の実施形態に係る３７０ｎｍ（鎖線）、４００ｎｍ（点線）、４２０ｎｍ（長鎖線）、４３５ｎｍ（二点長鎖線）、及び４５５ｎｍ（一点長鎖線）の一連のカットオフフィルタ（５０％±６ｎｍ））。
【図１８】他の実施形態に係るカットオフフィルタの不在下又は存在下における暗状態の最小光透過率の棒グラフ。
【図１９】他の実施形態に係るカットオフフィルタの不在下又は存在下における最小光透過率に達する時間の棒グラフ。
【発明を実施するための形態】
【００２７】
部分的には、暗状態で第１のスペクトル及びフェード状態で第２のスペクトルを有する可変透過率層と、スペクトルを有する色バランス調整層と、を含む光学フィルタが提供される。各スペクトルは、紫外（ＵＶ）部分、可視部分、及び赤外（ＩＲ）部分を含み、かつ層のスペクトルは、組み合わさって目標色に近い光学フィルタの色を提供する。部分的には、そのような光学フィルタを含むラミネートガラスがさらに提供される。
【００２８】
種々の実施形態に係る光学フィルタは、暗状態とフェード状態とを切り替えるのに必要な低電力要件を有しうる。光学フィルタは、さまざまな用途、たとえば、眼科用デバイス（たとえば、バイザー、マスク、ゴーグル、レンズ、眼鏡レンズ（処方箋あり又はなし）など）、建築用窓、車両用窓及びガラス（風防ガラス、側部ガラス、側部又は後部の窓を含む）、ポップアップ式、スポイラー式、組込み式、折畳み式のサンルーフ、パノラマ式ルーフシステム、又は取外し可能なルーフパネルを含む種々のタイプの車両用サンルーフに有用でありうる。光学フィルタは、暗状態と明状態との間で比較的迅速なスイッチングを示しうる。それは、照明条件下で頻繁又は迅速な変化が起こる用途に有利でありうる。光学フィルタは安定でありうる。また、温度に応答して光透過率の最小限の変化を示しうる。それは、温度条件の頻繁又は迅速な変化が起こる用途に有利でありうる。光学フィルタは、本明細書で参照されるものを含めて種々の用途で使用するのに好適な光安定性及び耐久性を呈しうる。また、明状態と暗状態とを何回も繰り返しうる。いくつかの実施形態では、光学フィルタは、ミラー又はディスプレイに組み込まれうる。光学フィルタの光透過率は、ミラーに達する光もしくはミラーにより反射される光もしくはその両方の光の量を制御するために、又はディスプレイにより放出される光の量を制御するために、変化させうる。部分的には、光学フィルタを含む自動車用板ガラス又は建築用板ガラスがさらに提供される。光学フィルタは、光減衰層をさらに含みうる。
【００２９】
ユーザーは、複合光学フィルタに印加される電圧、暴露される光、又はその両方を制御することにより、光学フィルタの光透過率を制御しうる。電圧を連続的又は間欠的に印加して、光学フィルタを暗状態からフェード状態に切り替えたり又は光学フィルタをフェード状態に維持したりしうる。
【００３０】
スペクトルとは、光学フィルタ又は光学フィルタの成分の特徴的光透過を意味する。透過光は、ＵＶ成分、可視成分、及び／又はＩＲ成分又はそれらの一部分を有しうる。例として、図１は、Ｓ１０９スイッチング材料を含む可変透過率層の暗状態及びフェード状態でのスペクトルの可視部分を示している。図２は、図１の可変透過率層と色バランス調整層とを含む光学フィルタのスペクトルの可視部分を示している。色バランス調整層のスペクトルもまた、示される。透過された波長値の足し算、掛け算、又は引き算により、層のスペクトルを組み合わせうる。また、得られるスペクトルの可視領域は、色を参照して記述されうる（たとえば、Ｌ＊ａ＊ｂ＊値、ＬＴＡ、デルタ（Δ）Ｃ、ΔＥなどを用いて）。
【００３１】
可変透過率層は、可変透過率光学フィルタを含みうる。可変透過率光学フィルタは、電磁線（「光」）に暴露された時に暗化しかつ電圧が材料に印加された時にフェードするフォトクロミック材料／エレクトロクロミック材料に基づきうる。いくつかのフォトクロミック材料／エレクトロクロミック材料はまた、選択された波長の光がスイッチング材料に入射したときにフェードしうる。暗状態又は明状態で可変透過率光学フィルタにより透過される光は、１つ以上の色バランス調整層及び／又は光減衰層により変化させうる。いくつかの実施形態では、光学フィルタは、フィルム（多層フィルム）でありうる。いくつかの実施形態では、光学フィルタは、ガラス層などの剛性成分を含みうる。光学フィルタは、１つ以上の接着剤層を用いてガラスの層又は層間にラミネートされうる。いくつかの実施形態では、ガラスの２層間の光学フィルタの層（たとえば、可変透過率層、色バランス調整層、光減衰層、接着剤層など）は、まとめて「中間層」として参照されうる。
【００３２】
「スタック」という用語は、一般的には、光が透過する２つ以上の層（ガラス層、中間層、色バランス調整層、光減衰層、接着剤層など）の互いに積み重なった配置を記述するために用いられうる。スタックは、スタックの色、スペクトル、透過光、又は目標に対する色もしくは透過光の差を参照して記述されうる（ＬＴＡ、Ｌ＊ａ＊ｂ＊、ΔＣ、ΔＥなど）。
【００３３】
一般的には、可変透過率成分（たとえば、可変透過率光学フィルタ、可変透過率ラミネートガラスなど）を含む窓は、外側空間から内側空間を分離しうる。窓の観察色又は透過光の色を変化させて、可変透過率層の色とは異なる目標色にマッチングさせたり又は近づけたりすることが望ましいこともありうる。たとえば、窓の外観を建物外装色又は車両外装色と調和させたり又は窓の外観をフレームなどの窓の他の成分と調和させたりするために、目標色にマッチングさせたり又は近づけたりすることが望ましいこともありうる。図３〜８は、そのような窓に使用可能な光学フィルタ中の層の種々の構成及び配置の例を示している。いくつかの実施形態では、可変透過率層、入射光、又は窓により部分的には規定される空間を参照して、層の相対位置を記述しうる。たとえば、図３を参照すると、色バランス調整層１４は、可変透過率層１６の内側であり、層１４は、これが建物又は車両に設置される窓の一部分である場合、内側空間により近いであろう。同様に、層１２は、可変透過率層１６の外側である。光源からの入射光は、天然の又はミュレートされた太陽光でありうるか、又は任意の光源からの人工光でありうる。入射光は、全可視スペクトルの一部もしくは全部を含み、かつ主に可視スペクトル外の光を排除しうるか、又は入射光は、ＵＶ及び／もしくは赤外／近赤外の成分を含みうる。
【００３４】
層の色及び光透過：スイッチング材料（層）、光学フィルタ、又は光学フィルタを含むラミネートガラスの色は、色値Ｌ＊ａ＊及びｂ＊（１０度観測者でイルミナントＤ６５に準拠）を参照して、及び／又は可視光透過ＬＴＡ（光透過、イルミナントＡ、２度観測者）を参照して、記述されうる。ＬＴＡ値及びＬ＊ａ＊ｂ＊値は、ＳＡＥＪ１７９６規格に準拠して測定されうる。Ｌ＊ａ＊ｂ色空間は、観察色を記述するための手段を提供する。Ｌ＊は、０が黒色かつ１００が白色である明度を定義し、ａ＊は、緑色又は赤色のレベルを定義し（ここで、＋ａ＊値は赤色であり、かつ−ａ＊値は緑色である）、かつｂ＊は、青色又は黄色のレベルを定義する（ここで、＋ｂ＊値は黄色であり、かつ−ｂ＊値は青色である）。ｂ＊値の増加は、材料の黄色度の増加を表し、一方、ｂ＊の減少は、材料の黄色度の減少を表す。ａ＊値の増加は、材料の赤色度の増加を表し、一方、ａ＊値の減少は、材料の赤色度の減少を表す。ニュートラル・グレーを参照するために、透過色は、Ｃ（又はＣ＊ａｂ）（式中、Ｃ＝（ａ２＋ｂ２）１／２）値を計算することにより、Ｌ＊に対して記述されうる。たとえば、約４０〜約６０のＬ＊、約−１０〜約＋１０のａ＊、及び約−１０〜約＋１０のｂ＊（ＣＩＥＬＡＢ座標系の中心近傍の領域を記述する）を有するものとして記述される透過光は、「ニュートラル」として、又は実質的に赤色／緑色でも青色／黄色でもないとして、知覚されうる。
【００３５】
分光光度計は、選択された波長における又はある範囲内の波長にわたる材料の光透過率又は吸光度に関する情報を提供しうる。光の吸光度及び透過率は、ベール・ランベルトの法則により関連付けられる。透過スペクトルは、式（１）：
【００３６】
【数１】
2019079067.tif 000003
【００３７】
を用いることにより吸収プロファイル（スペクトル）に変換されうる。
吸光度は、同様に透過率に変換されうる。
一般的には、色強度は、スイッチング材料中の発色体の量と共に増加し、暗状態ＬＴＡは、減少する。より暗い光学フィルタが望まれる場合、この傾向は、有益でありうるが、発色体の量の低減もまた、コスト観点から望ましいこともありうる。
【００３８】
目標の色と光学フィルタの色との間のスカラー関係を記述するために、ΔＣ（デルタＣ）を計算しうる。
ΔＣ＝光学フィルタのＣ＊ａｂ−目標のＣ＊ａｂ。
【００３９】
目標の色及び光学フィルタの色のベクトル関係を記述するために、ΔΕ（デルタＥ）を計算する。
ΔＥ＊ａｂ＝［（ΔＬ＊）２＋（Δａ＊）２＋（Δｂ＊）２］１／２
いくつかの実施形態に係る自動車用サンルーフに有用でありうるＣ値の範囲を例示する一例として、１０枚の市販の「灰色」ガラスの透過スペクトルを取得したところ（ＬＴＡに対して規格化）、１．６の平均Ｃ値（Ｃａｖｇ）で４．４の最大Ｃ値（Ｃｍａｘ）を示したが、全可視スペクトルにわたりＬＴＡの実質的に類似の低減を伴った（図９）。灰色色調にわたる他のＬ＊ａ＊ｂ＊値は、以下で扱わかれる。したがって、ニュートラル色は、「無彩色」（可視領域にわたり類似又はほぼ類似のＬＴＡを有する）として記述されうる。「目視」により判断した場合、ニュートラル色は、実質的に黄色／青色でも赤色／緑色でもない。ΔＣ又はΔＥ値が小さいほど、目標の色とスタックの色との色差は、小さくなる。一般的には、目標色に近いスタックは、約０〜約２０もしくはそれらの間の任意の量のΔＣ又は約０もしくはそれらの間の任意の量のΔＥを有するであろう。約０〜約２０の範囲もしくはそれらの間の任意の量としては、約１、２、３、４、５、６、７、８、９、１０、１１、１２、１３、１４、１５、１６、１７、１８、もしくは１９又はそれらの間の任意の量が挙げられる。
【００４０】
一般的には、フェード状態又は暗状態での光学フィルタの色に対して制約条件はないが、一般的には、フェード状態は、実質的に無色であるか又はわずかに着色しており、暗状態は、実質的に着色であろう。一般的には、色強度は、スイッチング材料中の化合物の量と共に増加しうる。光学フィルタのニュートラル色が望まれる場合、透過光を変化させるために、１つ以上の追加の層が含まれうる。いくつかの層は、全光透過率を低減し、図９に示されるように、灰色ガラスは、３８０〜７８０ｎｍ範囲にわたり類似の量で透過光を低減するが、いくつかの層は、可視領域の一部のみの光を選択的に透過する。層は、静的（非スイッチング）カラーフィルタを含みうる。さらに、２つのフィルタが目視で又はいくつかの照明条件下で同様に見えると思われたとしても、それらは、いくつかの波長で有意に異なるスペクトルを示すこともありうるので、どのフィルタが好適でありうるかは、容易には明らかならないであろう。さらに、いくつかのフィルタは、光（ＵＶ、ＶＩＳ、及び／又はＩＲ）の一部分を遮断又は透過して、可変透過率光学フィルタにより透過された光と組み合わせるであろう。色バランス調整層のどのスペクトルが好適でありうるかは、可変透過率層のスペクトルに依存性しうる。
【００４１】
いくつかの実施形態によれば、光学フィルタは、暗状態で、約１％未満又は約２％未満又は約５％未満又は約１０％未満のＬＴＡを有しうる。いくつかの実施形態によれば、光学フィルタは、フェード状態で、約５％超又は約１０％超又は約１５％超又は約２０％超のＬＴＡを有しうる。
【００４２】
いくつかの実施形態によれば、光学フィルタは、暗状態で、約１％〜約１０％又はそれらの間の任意の量もしくは範囲のＬＴＡ、及びフェード状態で、約５％〜約３０％又はそれらの間の任意の量もしくは範囲のＬＴＡを有しうる。たとえば、光学フィルタは、暗状態がフェード状態よりも低いＬＴＡを有するかぎり、暗状態又はフェード状態で、約１、２、３、４、５、６、７、８、９、１０、１２、１４、１６、１８、２０、２５、もしくは３０％又はそれらの間の任意の量もしくは範囲のＬＴＡを有しうる。
【００４３】
目標がニュートラル色「スタック」である場合、種々の実施形態に係る光学フィルタは、フェード状態で、約４０〜約６０又はそれらの間の任意の量のＬ＊値、約−１０〜約５又はそれらの間の任意の量のａ＊値、及び約−１〜約５又はそれらの間の任意の量のｂ＊値を有しうる。
【００４４】
可変透過率層の外側に又は内側の層は、透過光の量及び色を変化させるであろう。可変透過率層の内側に配置された層は、色バランス調整層として参照されうるが、可変透過率層の外側に配置された層（光減衰層）は、透過光の量及び色への影響に加えて、可変透過率層に入射する光の組成を変化させるであろう。色バランス調整層は、スタック中の他の層のスペクトルと組み合わさって目標色に近い色を提供するスペクトルを含む。いくつかの実施形態では、色バランス調整層は、暗状態、フェード状態、又は暗状態及びフェード状態の両方で、可変透過率層に相補的な色でありうる。いくつかの実施形態では、色バランス調整層相補体は、スタックのスペクトルで、とくに約４１０〜５００ｎｍ及び約５３０〜６４５ｎｍの範囲内で、ほぼ等しい透過を生成するスタックの他の層でありうる。
【００４５】
光減衰層は、たとえば、スタックの光安定性、光定常状態（ＰＳＳ）もしくはスイッチング速度、及び／又は全ＬＴＡに影響を及ぼしうる。フォトクロミック暗化反応を行うのに十分な高エネルギー光と、より高エネルギーの波長の入射を低減して材料の寿命を向上させることと、スタックの好適なＬＴＡを達成することと、のバランスをとることが求められる。いくつかの実施形態では、光減衰層は、スタック中の他の層のスペクトルと組み合わさって目標色に近い色を提供するスペクトルを含む。いくつかの実施形態では、光減衰層は、ニュートラル・グレー（たとえば、灰色ガラス）でありうるか、又は灰色静的フィルタでありうるか、又は可変透過率層に達する光の組成を操作するために入射光の一部分を減衰させるように選択された着色静的フィルタでありうる。入射光のこの選択的減衰は、可変透過率層のスイッチング材料のフェード能力又はフェード速度を変化させうる。いくつかの実施形態では、光減衰層は、ＵＶ領域又はより高エネルギー可視領域で入射光の一部分を選択的に遮断しうる。
【００４６】
色バランス調整層及び／又は光減衰層の色は、暗状態、フェード状態、又は暗状態及びフェード状態で、可変透過率光学フィルタのものに相補的な色を提供しうる。光減衰層は、可変透過率光学フィルタの外側でありうる。また、色バランス調整層は、可変透過率光学フィルタの内側である。透過光の色は、３つすべての層の相互作用により操作されるが、可変透過率に達する光は、光減衰層により操作される。追加の層を光学フィルタに組み込みうる。
【００４７】
スペクトルの可視部分を組み合わせた場合、無彩色又は見掛け上無彩色のスペクトル（「ニュートラル色」）を提供したとき、２つ以上のスペクトルは、「相補的」として記述されうる。
【００４８】
より高エネルギー光の波長を減衰させれば、スイッチング材料又はその成分の光安定性は、改良されうる。いくつかのＵＶ遮断材料は、約３８０ｎｍ未満の光を低減又は排除しうるが、フォトクロミック的側面を有する材料に対して、約４２０ｎｍ以下の光の制限と（スイッチング材料の光安定性を向上させるために）、暗状態へのフォトクロミック的切替えを行うのに十分なこの領域の光の透過と、のバランスをとることが必要でありうる。この範囲を超えた光の最大透過により、スタックのＬＴＡを最大化しうる。スイッチング材料の光安定性もまた、スイッチング材料に達する可視光の量を全体的に低減させることにより、向上させうる。約６５０ｎｍまでの入射光の一部を低減させるフィルタは、光安定性を向上させうると同時に、フォトクロミック的切替えを行うのに十分なより高エネルギー波長を維持し、かつＬＴＡを最大化しうる。たとえば、約６５０ｎｍを中心とする部分の光の減衰は、フェード状態へのフォトクロミック的遷移（光フェード）を行う発色体により吸収される光の量を低減させうる。スペクトルのこの領域の光を減衰させることにより、発色体の光定常状態を向上させうる（より暗い暗状態）。反対に、この領域の光の減衰はまた、いずれの光フェード効果をも低減させて、さらに電気フェードのみに依存したフェード反応を行うことにより、スイッチング材料のフェードに異常に影響しうる。可視光の全スペクトル領域の減衰（たとえば、光減衰層に灰色フィルタ又は灰色ガラスを組み込むことにより）は、より高エネルギー波長の光からの保護を提供するので、光フェード応答を低減するので、及び／又はスタックの全ＬＴＡを低減するので、有利でありうる。いくつかの実施形態では、光減衰層は、光学フィルタに入射する光の約１０％〜約９０％を遮断しうる。
【００４９】
光学フィルタのフェード速度もまた、光減衰層の組込みにより変化させうる。スイッチング材料をフォトクロミック的にフェードするスイッチング材料に入射する波長の光を低減又は遮断することにより、より暗い（より大きい吸収）光定常状態が達成されうる。スイッチング材料のフェード時間もまた、増加しうる。フォトクロミック的にスイッチング材料を暗化するスイッチング材料に入射する波長の光を低減又は遮断することにより、より明るい（低減された吸収）フェード状態が達成されうる。スイッチング材料の暗化時間もまた、増加しうる。
【００５０】
いくつかの用途では、より長い暗化時間を有することが有利でありうる。太陽光の存在下で光学フィルタを電気フェードする場合、太陽光により誘導された暗化の速度と電気フェードの速度との競合が起こる。太陽光の存在下で十分にフェードした状態を達成するために、暗化の速度は、電気フェードの速度よりも実質的に遅くなければならない。カットオフフィルタは、光安定性、暗化度、及び暗化時間の特性を組み合わせたカットオフ波長で選択されうる。開環吸収スペクトル及び閉環効率の波長依存性は、発色体構造に依存して変化するので、カットオフ波長の選択は、スイッチング材料の発色体によって異なる。カットオフフィルタが入射ＵＶ光の一部もしくは全部及び／又はより高エネルギー可視光の一部を遮断する場合、スイッチング材料の光定常状態は、変化しうる。いくつかの実施形態では、スイッチング材料の光定常状態は、ＵＶ及び／又はより高エネルギー可視光を遮断しない場合よりも低い暗状態ＬＴＡを生じうる。
【００５１】
したがって、いくつかの実施形態では、光学フィルタへのカットオフフィルタの組込みによる光定常状態の制御は、可変透過率層ひいては全光学フィルタの外観又は色を制御するために使用されうる。可変透過率層に入射する約４５０ｎｍ未満又は５４０〜６００ｎｍの領域の光の量を変化させることにより、発色体の開環対閉環構成の平衡をシフトさせて、暗状態分子又は閉環構成の割合を増加又は減少させうる。
【００５２】
図３を参照すると、一実施形態が１０で一般的に示されている。可変透過率層１４は、層１２と色バランス調整層１６との間で配設されうる。層１２は、ガラスであってもよく、着色又は無色であってもよい。層１２は、第１の光減衰層として機能しうる。また、第１の光減衰層として参照されうる。表面１８は、表面１８の引掻き傷の低減ならびに／又はスタックの強度及び靭性の増加のために、その上に配設されたセキュリティーフィルム層を追加的に有しうる。表面２０は、その上に配設された１つ以上の追加の層、たとえば、耐スクラッチ層、ＩＲ遮断層、自己清浄層などを有しうる（図７ｂ）。接着剤層を用いて、可変透過率層１４又は色バランス調整層１６を層１２に、及び／又は色バランス調整層１６を可変透過率層１４に、装着しうる。接着剤層の例としては、感圧接着剤（ＰＳＡ）又は接着剤樹脂、たとえば、ＰＶＢ、ＥＶＡ、ポリウレタン、ポリビニルクロリド、アイオノマー樹脂などが挙げられる。図７ａは、ＶＴＯＦ層１４の外側に着色層を有する代替的な実施形態を示している。この実施形態では、着色層は、光減衰層である。
【００５３】
図４を参照すると、他の実施形態が２３で一般的に示されている。可変透過率層１４は、第１の接着剤層２４により層１２にかつ第２の接着剤層２６により第２の層２８に装着されうる。第２の層２８は、ガラス層でありうる。示された実施形態では、色バランス調整層１６は、第２の接着剤層２６に対向する第２のガラス層２８の側面に装着される。代替構成では、色バランス調整層は、第２の接着剤層２６により、その中に、又はそれに近接して、第２の層の側面に装着されうる。
【００５４】
図５は、３０で一般的に示されるラミネートガラスの他の実施形態を提供する。可変透過率層１４は、接着剤層３４により層１２にかつ第２の接着剤層３２により第２の層２８に装着されうる。接着剤層３２，３４は、着色されてもよく、又は着色層を含んでいてもよい。たとえば、接着剤層３２は、色バランス調整層を含んでいてもよく、かつ／又は接着剤層３４は、光減衰層（入射光フィルタ）を含んでいてもよい。層３４の色／組成の選択は、層１４中の特定のフォトクロミック化合物もしくはフォトクロミック／エレクトロクロミック化合物、層１２及び／もしくは２８の色、及び／又は入射光２２の組成に依存しうる。層３２、３４は、約０．１ｍｍ〜約１ｍｍの任意の好適な厚さ、又はそれらの間の任意の量、たとえば、０．３８又は０．７６ｍｍでありうる。
【００５５】
図５のラミネートガラスの他の実施形態は、遮音層３６をさらに含みうる。また、赤外（ＩＲ）遮断層３８は、図６の４０で一般的に示されている。例示された構成では、層３８の外側に３６層が配置されるが、層３６の外側に層３８を配置する代替配置もまた、考えられる（図７ｇ）。図７ｈは、層３６及び可変透過率層の内側に層３８を配置する他の層構成を例示している。可変透過率層の内側にＩＲ光を吸収するＩＲ遮断層３８を配置する構成は、可変透過率層を加温することが望ましい場合（たとえば、冷環境で光学フィルタもしくはラミネートガラスを使用する場合、又は寒冷地で車両を運転する場合）、有利な構成でありうる。図７ｉは、層１２が光減衰層でありうる場合かつ光減衰層のスペクトルが可変透過率層のスペクトルと組み合わさって目標色に近づきうる場合の他の実施形態を示している。他の選択肢として、スタックの色バランス調整層の態様は、接着剤層又は可変透過率層の層により具現化されうる（たとえば、ティント接着剤層又はティント基材）。
【００５６】
他の実施形態では、可変透過率層を含む光学フィルタは、制御回路に接続するためのコネクターを含みうる。図８ａ，８ｂは、それぞれ、図７ｉ，７ｆの層組成体を例示したものであり、制御回路に接続された可変透過率層１４を含む光学フィルタを示しているがエレクトロクロミック的側面を有する可変透過率層を含む層組成体であれば、いずれも、この又は類似の制御回路に接続されうることがわかるであろう。接着剤層２４，２６は、可変透過率層１４、又は可変透過率層１４及び色バランス調整層１６を、第１の層１２及び第２の層２８の間にラミネートする。第１の電気リード４２及び第２の電気リード４４は、電源（電圧源）を含む制御回路４６に可変透過率層を接続する。スイッチ４８は、入力に基づいてスイッチング可能光学フィルタへの電力を制御するように制御回路を開閉する。スイッチ４８は、二路スイッチもしくは三路スイッチでありうるか、又はポテンシオスタットなどの多状態制御デバイスでありうる。また、可変透過率層の異なる状態の選択を可能にしうる。入力は、ユーザー（たとえば、スイッチの操作）又はなんらかの他の入力、たとえば、タイマー、既存の命令（制御回路の一部を構成するメモリー中にプログラムされたもの）、スイッチング可能光学フィルタの光透過率をモニターするデバイス、入射光から得られるものであってもよいし、ユーザー、既存のプログラム、タイマー、又は制御回路の他の成分により操作可能なものであってもよい。
【００５７】
制御回路の他の成分としては、電源からの電圧を適切な電圧に変換するためのＤＣ−ＤＣコンバーター、電圧調整器、タイマー、光センサー、電圧センサー、抵抗センサーなどが挙げられうる。種々の実施形態に係る可変透過率光学フィルタ及び層組成体と共に使用しうる制御回路及びシステムは、たとえば、国際公開第２０１０／１４２０１９号パンフレット及び２０１２年４月１８日出願の米国仮特許出願第６１／６２５，８５５号明細書（現在は国際出願第ＰＣＴ／ＣＡ２０１３／０００３８１号パンフレット）に記載されている。
【００５８】
電気リード４２、４４及び可変透過率層１４は、一緒になって、接着剤層２４、２６間に物理的分離を提供しうる。他の選択肢として、電気リード４２、４４は、ラミネートガラスの片側から延在し（たとえば、図９の場合）、かつ層２４、２６は、可変透過率層の外周近傍に結合されることにより、可変透過率層１４、バスバー５８ａ、ｂ、及びバスバー５８ａ、ｂに接触する電気リード４２、４４の一部分を封止して、シールされた光学フィルタを形成する。
【００５９】
図１０（ａ）、（ｂ）は、バスバー及びそれに接続された電気リードを例示した可変透過率層の概略図を示している。第１の基材５４と第２の基材５６との間にスイッチング材料の層５２を含む可変透過率光学フィルタは、スイッチング材料５２に接触した状態の基材５４、５６上の導電性コーティング６０ａ、６０ｂに適用されたバスバー５８ａ、ｂを介して電気リード４２、４４に電気接続される。スイッチング可能光学フィルタの基材は、導電性コーティングを露出させるようにカットされた対向するオーバーハングエッジを有する。周囲シール６４は、スイッチング材料のカットエッジをシールする。カット可変透過率光学フィルタは、接着剤層７０を用いて第１の透明層６６及び第２の透明層６８に装着されうる（第１のシール材料の適用前又は適用後）。追加のシール材料７８は、第１及び第２の透明層６６、６８及びシール材料６４により部分的に規定される空間に適用される。この追加のシール材料は、第１のシール材料と同一の物質の個別の適用であってもよいし、又は異なるシール材料であってもよい。
【００６０】
ガラス：  層１２及び／又は２８がガラスである場合、それらは、独立して、約１ｍｍ〜約６ｍｍの厚さ又はそれらの間の任意の量、たとえば、１．５、２、２．５、３ｍｍなどでありうる。ガラス層は、独立して、熱もしくは赤外線を反射もしくは吸収する材料又はＵＶを反射もしくは吸収する材料で被覆されうるか又はそれらを含みうる。ガラス層は、独立して、無機ガラス（たとえば、フロートガラス、テンパーガラス）又は有機ガラスでありうる。有機ガラスは、透明プラスチックで作製されたアモルファス固体ガラス様材料である。有機ガラスは、靭性、軽量、断熱性向上、色変更容易（成形時におけるプラスチックへの着色剤の組込み）などの利点を提供しうる。有機ガラスの例としては、ポリカーボネート（たとえば、レキサン（ＬＥＸＡＮ）（商標））、アクリロニトリルブタジエンスチレン（ＡＢＳ）、ポリエステル（ＰＥＴ、ＰＥＴＧ）、アクリル（ポリメチルメタクリレート）（たとえば、プレキシガラス（ＰＬＥＸＩＧＬＡＳ）（商標）、ルーサイト（ＬＵＣＩＴＥ）（商標））又は修飾アクリル（イミド化、ゴム強化、延伸など）、ポリエステルカーボネート、アリルジグリコールカーボネート、ポリエーテルイミド、ポリエーテルスルホン（ポリスルホン、ＰＳＵ）、セルロースアセテート、セルロースブチレート、セルロースプロピオネート、ポリメチルペンテン、ポリオレフィン、ナイロン、ポリフェニルスルホン、ポリアリーレート、ポリスチレン、ポリカーボネート、ポリスルホン、ポリウレタン、ポリビニルクロリド、スチレンアクリロニトリル（ＳＡＮ）、ＥＶＡなどが挙げられる。
【００６１】
ガラス層は、独立して、ティント処理されうる。ティントガラスの例としては、「灰色」、「青銅色」、又は「緑色」のガラスが挙げられる。これらは、特定レベルの光透過（可視、ＵＶ、又はＩＲ）を達成するように、又は設置場所、たとえば、自動車外装用塗料、建物外装と調和するように、又はラミネートガラスの他の成分と調和するように、選択される。ガラスの色は、色値Ｌ＊、ａ＊及びｂ＊、ならびに／又はＬＴＡを参照して記述されうる。灰色ガラスは、約９〜約６３％又はそれらの間の任意の量のＬＴＡ、約３６〜約８４又はそれらの間の任意の量のＬ＊値、約−２．５〜約１．６又はそれらの間の任意の量のａ＊値、及び約−１．８〜約３．６又はそれらの間の任意の量のｂ＊値を有しうる。緑色ガラスは、約５２〜約９１％又はそれらの間の任意の量のＬＴＡを有しうる。緑色ガラスは、約７８〜９７又はそれらの間の任意の量のＬ＊値、約−１１〜０又はそれらの間の任意の量のａ＊値、及び約−０．５〜約１．５又はそれらの間の任意の量のｂ＊値を有しうる。例として、米国特許第５３０８８０５号明細書にはニュートラル低透過率ガラス及び米国特許第７９３２１９８号明細書には灰色ガラスの例が記載されている。
【００６２】
いくつかの実施形態では、第１のガラス層１２は、透明でありうるか、又は約２５〜３５％又はそれらの間の任意の量もしくは範囲のＬＴＡを有して灰色でありうる。第２のガラス層２８は、透明でありうるか、又は約７５〜８５％又はそれらの間の任意の量もしくは範囲のＬＴＡを有して着色されうる（たとえば、灰色）。層１２は、ラミネートガラスが設置される車両もしくは建物の外装用塗料と調和するように、又はラミネートガラス中の１つ以上の層（たとえば、可変透過率層、静的フィルタ、又は入射光フィルタ、これら層の１つ以上が、周囲の表面又は塗料と調和しない色を有する実施形態の場合）の固有の色を遮蔽するように、着色されうる。他の選択肢として、層１２は、実質的に透明でありうるか、又はできるかぎり多くの光が可変透過率層に達するようにしうる。
【００６３】
ガラスが有機ガラスである場合、有機ガラス中への可塑剤又は接着剤層の他の成分の拡散を防止するために、有機ガラスと接着剤層又はＰＶＢを含む遮音層との間にプラスチック層（たとえば、ＰＥＴフィルム）を組み込むことが有利でありうる。
【００６４】
可変透過率層：  可変透過率層は、可変透過率光学フィルタを含み、それ自体は、スイッチング材料（スイッチング可能材料）を含む。可変透過率光学フィルタは、第１及び任意選択で第２の実質的に透明な基材と、基材の少なくとも１つの表面上に配設された第１及び第２の電極と、第１及び第２の基材間に配設されたかつ第１及び第２の電極に接触したスイッチング材料と、を含む。可変透過率光学フィルタの例は、国際公開第２０１０／１４２０１９号パンフレットならびに仮特許出願第６１／５８９，１５３号明細書及び同第６１／６０２，２０３号明細書（現在は国際特許出願第ＰＣＴ／ＣＡ２０１３／００００５４号パンフレット及び同第ＰＣＴ／ＣＡ２０１３／０００１７６号パンフレット）に記載されている。スイッチング材料の追加の例は、国際特許出願第ＰＣＴ／ＣＡ２０１２／０００９１０に記載されている。第１、第２、又は第１及び第２の基材は、無色でありうるか、又は着色されうる。
いくつかの実施形態では、色は、暗状態、フェード状態、もしくは暗状態及びフェード状態でスイッチング材料の色に相補的なるように、及び／又は光学フィルタもしくはラミネートガラス中の１つ以上の層の色に相補的なるように、選択されうる。
【００６５】
スイッチング材料：  第２の基材を併用して又は併用せずに基材上に配設されるスイッチング材料は、一般的には、光学フィルタを意味しうる。いくつかの実施形態では、スイッチング材料は、第１の基材上に配設されうるか、又は第１の基材と第２の基材との間に「挟設」されうる。ただし、スイッチング材料は、ＵＶ及び／又はＶＩＳ領域の光の印加ならびに電圧の印加に基づいて明状態と暗状態との間で遷移可能である。スイッチング材料は、液体、ゲル、固体、又は半固体でありうる。また、約０．１ミクロン（マイクロメートル、μｍ）〜約１００ミクロン又はそれらの間の任意の量もしくは範囲、たとえば、約１０ミクロン〜約５０ミクロン、又は約０．１ミクロン〜約１０ミクロン、又は約０．５ミクロン〜約５ミクロン、又は約０．５ミクロン〜約２．５ミクロン、又はそれらの間の任意の量もしくは範囲の厚さを有して層の形態で形成されうる。いくつかの実施形態では、スイッチング材料の層は、均一又は実質的に均一な厚さである。いくつかの実施形態では、スイッチング材料の層は、不均一な厚さである。
【００６６】
スイッチング可能フィルム又はスイッチング可能フィルムを含む光学フィルタもしくはデバイスは、暗状態からフェード状態へのスイッチング時間が約１０秒間〜約５分間又はそれらの間の任意の量もしくは範囲でありうる。スイッチング時間は、材料（たとえば、層又はキャストシートのスイッチング材料）の厚さ、溶媒の割合、発色体の割合、熱硬化性ポリマーの架橋度、熱硬化性ポリマーの割合、熱硬化性ポリマーの組成、架橋されたスイッチング材料の硬度などの１つ以上を変化させることにより、変化させうる。
【００６７】
スイッチング材料は、エレクトロクロミック性及びフォトクロミック性の両方を有しうる。スイッチング材料は、光源からの紫外（ＵＶ）光又は青色光に暴露されると暗化しうる。また、電圧が印加されると又は約４７５ｎｍ未満の波長を排除した光に暴露されるとフェードしうる。そのようなスイッチング材料は、自動暗化材料として代替的に記述されうる。いくつかの実施形態では、スイッチング材料は、暗状態に戻った時、選択された波長の可視（ＶＩＳ）光に暴露されると、電気フェードされる能力を犠牲にすることなくフェードしうる。いくつかの実施形態では、スイッチング材料は、約３５０ｎｍ〜約４５０ｎｍ又はそれらの間の任意の量もしくは範囲の波長を含む光に暴露されると暗化しうる。また、電圧が印加されるとフェードしうる。スイッチング材料は、フェード状態及び暗状態の両方で、光学的に透明でありうるか、又は１％以下、２％以下、もしくは３％以下のヘイズを示しうる。
【００６８】
種々の実施形態に係るスイッチング材料、光学フィルタ、又はラミネートガラスは、１つ以上の性質、たとえば、光定常状態（ＰＳＳ）、光安定性、可視光透過（ＶＬＴ）、視感透過率（ＬＴＡ）、コントラスト比、色、溶解性、電気化学的耐久性、熱安定性、スイッチング電圧、スイッチング時間、生産性、スイッチング速度、ヘイズ、動作温度、製造条件又はプロセスなどを参照して、記述されうる。
【００６９】
光学フィルタで使用しうるスイッチング材料は、２０１２年４月９日出願の米国特許出願第６１／６２１，７３６号明細書、２０１２年７月１９日出願の米国特許出願第６１／６７３，４７０号明細書、及び２０１２年９月２６日出願の米国特許出願第６１／７０６，００１号明細書に基づく優先権を主張する２０１３年４月９日出願の国際特許出願第Ｎｏ．ＰＣＴ／ＣＡ２０１３／＿号パンフレット（代理人整理番号Ｖ８５１４４ＷＯ）に記載されている。
【００７０】
スイッチング材料は、約３〜約２０部のポリマー又はポリマーマトリックス（たとえば、熱硬化性ポリマー）、約６０〜約８５部の溶媒、約０．１〜約１０部のイオン性材料（塩など）、エレクトロクロミック性及びフォトクロミック性を有する約０．１〜約３０部の化合物を含みうる（重量パーセント単位）。ポリマーマトリックスは、架橋性ポリマーの架橋から形成されうる。一般的には（理論により拘束することを望むものではないが）、発色体、溶媒、及び／又はイオン性材料をより大きい割合で含むスイッチング材料は、発色体、溶媒、及び／又はイオン性材料をより小さい割合で有するスイッチング材料よりも速いスイッチング時間を有しうる。より希薄なスイッチング可能材料は、より濃厚なものよりも速いスイッチング時間を有しうる。より高い架橋度を有するスイッチング材料は、より低い架橋度を有するものよりも遅いスイッチング時間を有しうる。熱硬化性ポリマー、レオロジー調整剤、又は熱硬化性ポリマー及びレオロジー調整剤をより大きい割合で有するスイッチング材料は、熱硬化性ポリマー、レオロジー調整剤、又は熱硬化性ポリマー及びレオロジー調整剤をより小さい割合で有するものよりも遅いスイッチング時間を有しうる。スイッチング材料は、押出し又はロールツーロールコーティングを用いて基材及びそれに装着された第２の基材に適用されて、可変透過率フィルタを提供しうる。
【００７１】
電解質は、スイッチング材料の伝導性成分である。伝導性成分は、伝導性液体又は他の流動性材料でありうるか、又は１種以上の溶媒及び１種以上のイオン性材料（塩など）を含みうる。電解質又はその溶媒成分は、次の特徴、すなわち、約１５０℃以上の沸点、２０℃で約０．００１ｍｍＨｇ以下の蒸気圧、約６以下の黄色度指数（ＹＩ）、約８０℃以上の引火点、約４０℃以下の融点の１つ以上を有しうる。溶媒は、可塑剤でありうるか、又は可塑剤として作用しうる。好適な溶媒は、スイッチング材料の成分と相溶性であり、スイッチング可能材料の暗化やフェードを阻害しない。好適な溶媒はまた、好適なサイクリックボルタンメトリープロファイル（２回以上の走査サイクルで一貫性のある還元及び酸化のピーク）及び／又は好適な光安定性（３４０ｎｍの波長で０．６８Ｗ／ｍ２のＵＶ光を提供する光源に暴露される少なくとも２５０時間の耐候性試験で又は約０．６Ｊ／ｍ２の累積暴露でベースラインの９０〜１００％の暗化性能）を呈しうる。溶媒の例としては、トリグライム、テトラグライム、エチレンカーボネート、ブチロラクトン、シクロペンタノン、エチレングリコールフェニルエーテル、ジエチレングリコールモノブチルエーテル、ジエチルスクシネート、トリエチレングリコールジ−２−エチルブチレート（ＴＥＧ  ＤＥＢ）、テトラメチレンスルホン（スルホラン）、ビス（２−エチルヘキシル）アジペート、ビス［２−（２−ブトキシエトキシ）エチル］アジペート（ＢＥＥＡ）、トリエチレングリコールビス（２−エチルヘキサノエート）（ＴＥＧ  ＢＥＨ）、プロピレンカーボネート（ＰＣ）、２，２，４−トリメチル−１，３−ペンタンジオールモノイソブチレート（「テキサノール（Ｔｅｘａｎｏｌ）」）、ジエチルアゼレート、ジメチルアジペート（ＤＭＡｄ）、ジエチルアジペート（ＤＥＡｄ）、ジブチルイタコネート（ＢＩ）、１，２−ブチレンカーボネート、二塩基酸エステル、たとえば、ジメチル２−メチルグルタレート（ローディアソルブＩＲＩＳ（Ｒｈｏｄｉａｓｏｌｖ  ＩＲＩＳ）（商標））などが挙げられる。いくつかの実施形態では、溶媒は、光学的に透明であるか又は実質的に光学的に透明であり、かつ１種以上のイオン性材料、レオロジー調整剤、ゲル化剤、ポリマー、共溶媒、促進剤、硬化剤、架橋剤、及びスイッチング材料又は組成物の他の成分は、溶媒に可溶である。
【００７２】
１種以上の溶媒は、約３０％〜約９５％（重量基準）の量又はそれらの間の任意の量もしくは範囲、たとえば、３０、４０、５０  ６０、７０、８０、９０％、又はそれらの間の任意の量もしくは範囲で、スイッチング材料又は組成物中に存在しうる。いくつかの実施形態では、溶媒又は溶媒の１種以上の成分（たとえば、溶媒が２種以上の異性体又は２種以上の化合物の混合物である場合）は、配合物中での架橋反応で関与しうる。そのような溶媒は、「反応性希釈剤」又は「反応性溶媒」として代替的に参照されうる。
【００７３】
電解質は、塩を含みうる。塩の例としては、アルカリ金属塩、テトラアルキル、テトラメチル、テトラエチル、又はテトラブチルアンモニウム塩、テトラブチルホスホニウム塩、テトラフェニルホスホニウム塩、トリブチルメチルホスホニウム塩などが挙げられる。塩の例としては、テトラブチルアンモニウムテトラフルオロボレート（ＴＢＡＢＦ４）、テトラブチルアンモニウムヘキサフルオロホスフェート（ＴＢＡＰＦ６）、テトラブチルアンモニウムビスなどが挙げられる。１種以上の塩は、約０．１％〜約１０％（重量基準）の量又はそれらの間の任意の量もしくは範囲、たとえば、１、２、３、４、５、６、７、８、又は９％で存在しうる。
【００７４】
ポリマー又はポリマーマトリックスは、ポリアルコールでありうる。例としては、エチレンビニルアルコールコポリマー、ポリビニルアルコール（ＰＶＯＨ、ＰＶＡｌ）、ポリビニルアセタール（たとえば、ポリビニルブチラール、ＰＶＢ）、ポリ（エチレンオキシド）（ＰＥＯ）、部分加水分解ＥＶＡなどが挙げられる。樹脂は、線状、分岐状、又はデンドリマー状のポリマーを含みうる。一般的には、好適な反応条件下で架橋剤と組み合わされたポリオール樹脂は、２個のアルコール基を架橋しうる。架橋は、分子間又は分子内でありうる。架橋剤の例は、当技術分野で公知であり、たとえば、アルデヒド（ジ、トリアルデヒド）、エポキシド（ジ、トリ、もしくはポリエポキシド、又は「エポキシ樹脂」）、モノ、ジ、又はトリイソシアネート架橋剤、メラミン樹脂、フェノール樹脂などが挙げられる。硬化剤は、いくつかの架橋剤と共に使用されうる。たとえば、アンヒドリド（たとえば、ＭＨＨＰＡ）は、エポキシ硬化と共に使用されうる。促進剤（触媒）は、スイッチング材料の硬化を促進するために使用されうる。
【００７５】
そのほかに、種々の実施形態に係るスイッチング材料又は組成物は、１種以上の他の添加剤、たとえば、染料、ＵＶ光安定剤、酸化防止剤、塩、界面活性剤、接着促進剤、電荷担体、電荷補償剤などをさらに含みうる。
【００７６】
フォトクロミックかつエレクトロクロミックな化合物（「ハイブリッドＰ／Ｅ」化合物）：  エレクトロクロミック性とフォトクロミック性とを有する化合物の例としては、ハイブリッドＰ／Ｅ化合物が挙げられる。ハイブリッドＰ／Ｅ化合物は、一般的には有機物であり、ヘキサトリエン類の化合物クラス（たとえば、ジアリールエテン、ジチエニルシクロペンテン、及びフルギド）を含む。閉環形を開環形に変換するハイブリッドＰ／Ｅ化合物の酸化は、その化合物を含むスイッチング材料に電圧を印加することにより誘導されうる。また、印加電圧の極性に依存しうる。ハイブリッドＰ／Ｅ化合物は、アノーディック種である。すなわち、エレクトロクロミック色変化（エレクトロクロミックフェード、暗状態から明状態へのエレクトロクロミック遷移）は、主にエレクトロクロミックフィルム又はデバイスのアノードで起こる。
【００７７】
酸化条件は、種々の実施形態に係る化合物が少なくとも一過的に電子の損失を受ける条件である。酸化は、電圧の印加により（電気化学的条件又は酸化的電気化学的条件）又は光源からの光の印加により（光化学的条件）、起こりうる。
【００７８】
種々の実施形態に係る化合物は、触媒電気化学的酸化を受けうる。電気化学的条件は、触媒条件でありうる。また、種々の実施形態に係る化合物は、触媒電気化学的酸化を受けうる。選択されたジアリールエテンの触媒エレクトロクロミズムは、実証されており、米国特許第７７７７０５０号明細書に記載されている。電気化学的条件は、触媒条件でありうる。また、スイッチング材料を暗状態からフェード状態に切り替える又は操作する方法は、触媒電荷の印加を利用しうる。触媒量の電荷は、正又は負でありうる。また、約０〜約５ボルト又はそれらの間の任意の量もしくは範囲でありうる。スイッチング材料中には、約０．０５％〜約３０％の量（重量％）又はそれらの間の任意の量もしくは範囲、たとえば、約１、２、３、４、５、６、７、８、９、１０、１１、１２、１３、１４、１５、１６、１７、１８、１９、２０、２１、２２、２３、２４、２５、２６、２７、２８、又は２９％で、１種以上のハイブリッドＰ／Ｅ化合物が存在しうる。
【００７９】
開環異性体と閉環異性体との間で可逆変換可能なハイブリッドＰ／Ｅ化合物（１，２−ジアリールシクロペンテン化合物）は、米国特許第７７７７０５５号明細書、国際公開第２０１０／１４２０１９号パンフレット、及び国際公開第２０１３／０４４３７１号パンフレットに記載されている。フォトクロミックかつエレクトロクロミックなジアリールエテン化合物のいくつかの例としては、以下のものが挙げられるが、これらに限定されるものではない（簡潔にするために、開環アイソフォームのみが示される）。
【００８０】
【化１】
2019079067.tif 000004
【００８１】
追加の層
ＵＶ又はＩＲの光の透過は、光学フィルタ又はラミネートガラス中の１つ以上の層により遮断されうる（吸収又は反射により）。光学フィルタ又はラミネートガラスは、入射ＵＶ光を一部もしくは全部透過することもあればまったく透過しないこともあり、入射ＩＲ光を一部もしくは全部透過することもあればまったく透過しないこともある。
【００８２】
ＩＲ遮断：  １つ以上の層は、ＩＲ遮断成分を含みうる。太陽光制御フィルムは、光学フィルタ又はラミネートガラスに組み込まれうる。そのようなフィルムの例としては、米国特許出願公開第２００４／００３２６５８号明細書及び米国特許第４３６８９４５号明細書に記載のものが挙げられる。他の選択肢として、ＩＲブロックする材料は、ガラス層又は接着剤層に組み込まれうる。ＩＲ遮断層は、ＩＲ光を反射又は吸収しうる。ＩＲの反射は、内側空間の太陽熱取得を低減しうるが、ＩＲの吸収は、ラミネートガラスの温度を増加させうるので、可変透過率光学フィルタのスイッチング速度の増加に有利でありうる。ＩＲ遮断層の例としては、ＸＩＲ７５（サウスウォール（Ｓｏｕｔｈｗａｌｌ））、透明金属酸化物、「低Ｅ」コーティングなどが挙げられる。いくつかの実施形態では、ＩＲ遮断層の組込みにより、スイッチング材料の温度を低下させうる。スイッチング材料の温度の低下は、スイッチング材料の耐候性能を増加させうる。
【００８３】
ＵＶ遮断：  １つ以上の層は、ＵＶ遮断成分を含みうる。ＰＶＢなどの接着剤層は、ＵＶを遮断する添加剤を有しうる（たとえば、米国特許第６６２７３１８号明細書）。いくつかの透明層（たとえば、層６６又は６８）又はいくつかの基材（たとえば、層５４又は５６）は、ＵＶ遮断材料（たとえば、ＵＶ遮断ＰＥＴ）で処理された材料で作製されうるか、又はそれに適用されたＵＶ遮断層を有しうる。ＵＶを遮断する基材を可変透過率光学フィルタに組み込むことは、費用効果的でありうる。これは、いくらかの入射ＵＶ光からスイッチング材料を保護するのに有利でありうる。驚くべきことに、可変透過率光学フィルタは、３７０ｎｍ、３８０ｎｍ、４００ｎｍ、４２０ｎｍ、４３５ｎｍ、又はそれ以上の入射ＵＶ光の５０％以上を遮断するＵＶ遮断基材の場合でさえも（５０％カットオフフィルタ）、依然として切り替わる。いくつかの実施形態では、ＵＶ遮断層は、ＰＶＢ又はＰＥＴでありうるか、又はそれらを含みうる。
【００８４】
遮音：  遮音は、音響層により提供されうる。音響ＰＶＢは、サフレックス（ＳＡＦＬＥＸ）（商標）やバンシーバ（ＶＡＮＣＥＶＡ）（商標）などの商品名により知られうる。米国特許第５１９０８２６号明細書には、異なるポリビニルアセタールの２つ以上の樹脂層を含む組成体が記載されている。音響層は、０．２〜１．６ｍｍの範囲内でありうる。米国特許第６８２１６２９号明細書には、アクリルポリマー層とポリエステルフィルム層とを含む音響層が記載されている。ＰＶＣ、修飾ＰＶＣ、ポリウレタンなどを含む音響層を使用することも可能である。
【００８５】
自己清浄化コーティング：  自己清浄化コーティングは、ラミネートガラスの外表面（たとえば表面２０）に適用されうる。そのようなコーティングのいくつかの例及びそれらを適用する方法は、公知であり、例としては、ＴｉＯ２に基づく親水性コーティング（たとえば、ピルキントン・アクティブ（Ｐｉｌｋｉｎｇｔｏｎ  ＡＣＴＩＶ）（商標））、及び疎水性コーティング（たとえば、アクアクリーン（ＡＱＵＡＣＬＥＡＮ）（商標）又はバイオクリーン（ＢＩＯＣＬＥＡＮ）（商標））が挙げられる。
【００８６】
セキュリティーコーティング：  セキュリティーコーティングは、ラミネートガラス破壊（破損）からのガラス微粒子の放出を防止するラミネートガラスに適用されうる。そのような材料の例としては、ＰＶＢ／ＰＥＴ複合材又はハードコート付きＰＥＴフィルム（たとえば、スポールシールド（ＳＰＡＬＬＳＨＩＥＬＤ）（商標）（ＤｕＰｏｎｔ））が挙げられる。
【００８７】
耐スクラッチ性：  歪み又は表面損傷を防止したり光学的透明性を維持したりするために、耐摩耗コーティングをラミネートガラスに適用しうる。耐スクラッチコーティングは、有機ガラスと共に使用するのにとくに有益でありうる。
【００８８】
ラミネートガラスの内表面又は外表面に適用されるコーティング又は処理は、一般的には、光学的透明性である。コーティング又は処理の他の例は、防眩コーティング又は反射防止コーティングを含みうる。
光学フィルタの作製
光学フィルタ及びスイッチング材料を作製するいくつかの方法は、国際公開第２０１０／１４２０１９号パンフレット及び２０１３年４月９日出願の国際特許出願第ＰＣＴ／ＣＡ２０１３／０００３３９号パンフレット（代理人整理番号Ｖ８５１４４ＷＯ）に記載されている。スイッチング材料は、スロットダイ、ナイフコーター、ロールツーロールコーティング法などを用いて、基材（たとえば、ＩＴＯ被覆ＰＥＴ）の導電性コーティング上に好適な厚さで被覆されうる。第２の層をスイッチング材料上に装着しうる。第２の層は、透明伝導性層又は透明伝導性材料を含む基材（たとえば、ＩＴＯ被覆ＰＥＴ）でありうる。第２の層を装着する工程は、スイッチング材料の架橋又は硬化の工程に先行しうるか、又はそれに続きうる。硬化の工程は、架橋に好適な温度（たとえば、約５０〜約９０℃又はそれらの間の任意の量もしくは範囲）にスイッチング材料を加熱することを含みうる。配設工程に先行して濾過工程を行いうる。
基材
基材は、剛性又は可撓性でありうる。１つ以上の可撓性基板を含む光学フィルタは、窓ガラスやレンズなどの剛性材料に適用しうるフィルムの形態でありうる。基材は、ガラス、プラスチック、又は熱可塑性ポリマーを含みうる。ガラスの例としては、フロートガラス、テンパーガラス、ティントガラス、ミラーガラス、強化ガラス、モノリシックガラス、多層ガラス、安全ガラス、耐弾ガラス、又は「片面」耐弾ガラスが挙げられる。熱可塑性ポリマーの例としては、ポリエステル（ＰＥ）、ポリカーボネート、ポリアミド、ポリウレタン、ポリアクリロニトリル、ポリアクリル酸、たとえば、ポリ（メタクリル酸）、加えて、ポリエチレンテレフタレート（ＰＥＴ）、ポリオレフィン（ＰＯ）、又は上記の任意の１つ以上のコポリマーもしくはヘテロポリマー、又は上記の任意の１つ以上と、ポリ（シロキサン）、ポリ（ホスファゼン）と、のコポリマーもしくはブレンド、又はラテックスが挙げられる。ポリエステルの例としては、脂肪族、半芳香族、芳香族のモノマー単位のホモポリマー又はコポリマー、たとえば、重縮合された４−ヒドロキシ安息香酸及び６−ヒドロキシナフタレン−２−カルボン酸（ベクトラン（ＶＥＣＴＲＡＮ）（商標））、ポリエチレンナフタレート（ＰＥＮ）、ポリトリメチレンテレフタレート（ＰＴＴ）、ポリブチレンテレフタレート（ＰＢＴ）、ポリエチレンテレフタレート（ＰＥＴ）、ポリヒドロキシアルカノエート（ＰＨＡ）、ポリエチレンアジペート（ＰＥＡ）、ポリカプロラクトン（ＰＣＬ）、ポリ乳酸（ＰＬＡ）、ポリグリコール酸（ＰＧＡ）などが挙げられる。ポリカーボネートの例としては、ビスフェノールＡ、ポリカーボネートなどが挙げられる。熱可塑性ポリマーの例としては、ポリエテン（ＰＥ）、ポリプロピレン（ＰＰ）などが挙げられる。基材は、ＵＶ、ＩＲ、又はＶＩＳの光を遮断する特性を有しうる。基材材料の他の例としては、セラミックススピネル又は酸窒化アルミニウムが挙げられる。
【００８９】
基材は、均一な厚さ又はさまざまな厚さでありうる。また、任意の好適な寸法でありうる。たとえば、基材は、約０．０１ｍｍ〜約１０ｍｍ又はそれらの間の任意の量もしくは範囲、たとえば、０．０５、０．１、０．５、１、２、３、４、５、６、７、８、９、もしくは１０ｍｍ、又は約０．０１２ｍｍ〜約１０ｍｍ、もしくは約０．５ｍｍ〜１０ｍｍ、もしくは約１ｍｍ〜５ｍｍ、もしくは約０．０２４ｍｍ〜約０．６ｍｍ、もしくは約０．０５１ｍｍ（２ミル）〜約０．１７８ｍｍ（７ミル）の厚さを有しうる。いくつかの実施形態では、第１の基材の厚さ及び／又は材料は、第２の基材の厚さ及び／又は材料と異なる。いくつかの実施形態では、伝導性層を有する基材は、ＩＴＯ被覆ガラス又はＩＴＯ被覆ＰＥＴでありうる。
【００９０】
いくつかの実施形態では、基材は、可動ウェブでありうる。第１及び／又は第２の基材は、独立して、不透明又は透明又は実質的に透明でありうる。基材は、光学的に透明でありうる。いくつかの実施形態では、スイッチング材料を基材上に配設するか又は基材間に挟設する場合、スイッチング材料は、光学的に透明である（たとえば、約５％未満、約４％未満、約３％未満、約２％未満、又は約１％未満のヘイズを示す）。ヘイズは、当技術分野で公知の方法を用いて、たとえば、ＢＹＫ−ガードナー（ＢＹＫ−Ｇａｒｄｎｅｒ）製のＸＬ−２１１ヘイズメータを用いて、製造業者の取扱い説明書に従って、測定されうる。
【００９１】
透明伝導性層（電極）、たとえば、金属、金属合金、金属酸化物、コンジュゲート有機ポリマー、伝導性炭素リッチ材料、及び微細ワイヤーメッシュを含みうる。例示的な伝導性材料としては、金、銀、アルミニウム及びニッケル合金などの薄く、実質的に透明金属層さらには、酸化インジウムスズ（ＩＴＯ）、ドープ酸化スズ、ドープ酸化亜鉛、ドープ酸化カドミウム、酸化フッ素スズ、酸化アンチモンスズ、立方晶酸化ストロンチウムゲルマニウム、ポリアニリン、グラフェン、フラーレン、カーボンナノチューブ、ＰＥＤＯＴ（ポリ（３，４−エチレンジオキシチオフェン））、ＰＥＤＯＴ：ＰＳＳ（ポリ（３，４−エチレンジオキシチオフェン）ポリ（スチレンスルホネート））、及びポリピロールの層が挙げられる。電気伝導性材料を基材に適用して好適な伝導性層及び電極を形成する方法は、公知であり、たとえば、化学堆積、スパッターコーティングなどである。伝導性層は、電極の動作に適合したコンダクタンスを提供するかつ光の透過をそれほど妨害しない厚さでありうる。伝導性層の厚さは、約１ナノメートル〜約９０ミクロン又はそれらの間の任意の量もしくは範囲でありうる。いくつかの実施形態では、伝導性材料は、好適な溶媒中に溶解され、層中にキャストされ（透明伝導性層）、基材に適用されずに複合光学フィルタで使用されうる。そのような層は、約０．０５、０．１、０．５、１、２、３、４、５、６、７、８、９、もしくは１０ｍｍ、又はそれらの間の任意の量もしくは範囲の任意の好適な厚さでありうる。
【００９２】
いくつかの実施形態では、伝導性透明層は、約１００オーム／スクエア〜約１０，０００，０００オーム／スクエア又はそれらの間の任意の量もしくは範囲のシート抵抗を有しうる。
【００９３】
スイッチング材料は、室温で高粘度を有しうる。また、加熱によってより低粘度の液体にして基材上に適用又はコーティングできるようにしうる。一実施形態では、スイッチング材料は、約１００℃に加熱され、基材間でプレスされる。他の選択肢として、スイッチング材料を液体としてキャストし、次いで、材料の粘度を増加させてゲルを形成するようにさらに処理しうる。スイッチング材料を乾燥させてもよく（共溶媒の蒸発）、又は架橋性樹脂を含むスイッチング材料を硬化させて粘度を増加させ、ゲルを形成してもよい。スイッチング材料の硬化は、温度又はＵＶ光を用いて達成されうる。異なる配合物では、他の方法が好適なこともある。この重合及び／又は架橋は、化学型、熱型、又は光型の開始剤により開始可能である。次いで、スイッチング材料を第１及び第２の基材上の伝導性層に接着させて、一体型構造を形成しうる。いくつかの実施形態では、スイッチング材料又は組成物の成分は、特定の順序で組み合わされうるか、又は特定の部分的組合せで組み合わされて（「一部分」）、より後の時点でその部分が組み合わされうる。第１、第２、及び／又は第３の部分を調製することは、組成物の１つ以上の成分を可溶化させたり、副反応を防止したり、あるいは配合が終了する前又はキャストもしくはコーティングが可能な状態になる前の架橋（「硬化」）の開始を防止したりするのに有利でありうる。たとえば、基材上にコーティングするためのスイッチング材料は、以下の工程、すなわち、架橋性ポリマーとハイブリッドＰ／Ｅ化合物とイオン性材料と溶媒の第１の部分とを含む第１の部分を提供する工程と、任意選択の硬化剤と架橋剤と溶媒の第２の部分とを含む第２の部分を提供する工程と、促進剤及び任意選択の共溶媒（たとえば、ＭＥＫ、ＴＨＦなど）を提供する工程と、第１の部分と第２の部分とを組み合わせる工程と、第３の部分を第１及び第２の部分と組み合わせる工程と、に従って作製されうる。スイッチング材料の配設は、低酸素（たとえば、１００ｐｐｍ未満）及び／又は低湿度（たとえば、１００ｐｐｍ未満の相対湿度）の環境中で行われうる。
【００９４】
共溶媒を蒸発させた後（スイッチング材料が共溶媒を含む場合）、組成物が所望の厚さになるように、又はコーティングされたスイッチング材料の冷却及び／又は架橋の後、最終層が所望の厚さになるように、好適な厚さを選択しうる。たとえば、約５０ミクロンの最終厚さを得るために、共溶媒を有するスイッチング材料は、約１００〜約１２０ミクロンの層で基材に適用されうる。
【００９５】
フィルタを作製した後、それを所定のサイズにカットし、必要であれば外周をシールし、電極（伝導性層）に対して電気接続を行うことが可能である。バスバーを透明伝導性コーティングに接触して基材上に印刷することにより、電気接続を行うことが可能である。いくつかの実施形態では、スイッチング材料の配設前又はスイッチング材料への基材のラミネーション前にバスバーを基材上に印刷しうる。次いで、電気リード（電気コネクター、コネクター）をバスバーに装着することが可能である。
【００９６】
バスバー、電気コネクター、及び制御回路：  スイッチング材料全体にわたり電圧差を発生させてスイッチを操作するように、スイッチング材料の対向面上の伝導性層の一部分にバスバーを適用しうる。バスバーは、それへの電気コネクターの装着に好適なロープロファイル伝導性領域を提供するための任意の好適な材料でありうる。好適な材料の例としては、アルミニウム、金、銀、銅などの少なくとも１つのタイプの金属を含む伝導性接着剤、伝導性インク、伝導性エポキシ、金属メッシュ、フィルムなどが挙げられる。伝導性材料は、印刷、塗装、スクリーン印刷（「シルクスクリーン印刷」）などを含むいくつかの方法のいずれかにより、伝導性表面に適用可能である。電気コネクター又はリードは、任意の好適な材料でありうる。また、接着（伝導性接着剤又は伝導性エポキシ）、クリップ、リベットなどを含めて任意の好適な方法により、バスバーに固着させうる。電気コネクターに好適な材料としては、伝導性テープ、ワイヤーなどが挙げられる。
【００９７】
自動デバイスもしくは半自動デバイス（たとえば、照度計、温度計）、建物もしくは車両の環境制御システム、ユーザーからの入力又はなんらかの他の入力に基づいて、制御回路を用いて電圧のオン又はオフを切り替えることが可能であり、同様に、それを用いて電圧を所定のレベルに変調することが可能である。そのための電源としては、家屋又は他の建物のＡＣライン電圧、ＤＣ電源（たとえば、車両のバッテリー又は個別のバッテリー又はパワーパック）、エネルギーハーベスティング電源（たとえば、ソーラーパネル）などが挙げられうる。制御回路は、電圧調整器と光学フィルタとの間の回路の開閉を行うための１つ以上のスイッチ（トランジスター、リレー、又は電気機械スイッチ）と、電源からの電圧を適切な電圧に変換するためのＡＣ−ＤＣ及び／又はＤＣ−ＤＣコンバーターと、を含みうる。制御回路は、電圧調整用のＤＣ−ＤＣレギュレーターを含みうる。制御回路はまた、タイマー及び／又は入力を受け取った後の一定時間にわたり電圧を可変透過率光学フィルタに印加するための他の回路素子をも含みうる。
【００９８】
実施形態は、あらかじめ決められた条件に応答して手動又は自動で作動可能なスイッチを含む。たとえば、制御電子回路は、時刻、光センサーを用いて検出された周囲光レベル、ユーザー入力、記憶されたユーザー選好、運動センサーを用いて検出された占有レベルなどの情報又はそれらの組合せを処理しうる。制御電子回路は、処理情報に応答してあらかじめ決められた規則又は条件に従って光学フィルタに電圧を印加すべくスイッチを作動させるように構成される。種々の実施形態に係る光学フィルタが自動車用板ガラス（窓又はサンルーフなど）の一部分である場合、板ガラスは、車両に設置され、フレーム、ダッシュボード、ルーフの配線を介して車両の電気系に電気接続されうるか、又はいくつかの自動車用ルーフ用途に使用されうるレールもしくはガイドトラックに接続されうる。
【００９９】
一実施形態では、制御電子回路は、ＤＣ電圧を電源から可変透過率光学フィルタに実質的に直接通すユーザー駆動スイッチを含む。ユーザー駆動スイッチは、常時開押しボタン又は他のタイプのスイッチでありうる。スイッチは、駆動後、所定量の時間にわたり閉状態を維持するように構成されうるので、状態遷移を行うのに十分な時間にわたり光学フィルタへの電圧の印加を支援する。
【０１００】
光学フィルタの遷移のために印加される電圧は、約０．１Ｖ〜約２０Ｖ又はそれらの間の任意の量もしくは範囲でありうる。いくつかの実施形態では、印加電圧量は、約０．１Ｖ〜約５Ｖ、又は約１Ｖ〜約１０Ｖ、又は約１．０Ｖ〜約２．２Ｖ、又は約０．５Ｖ〜約３Ｖ、約１．２Ｖ〜約２．５Ｖ、又は約１．８Ｖ〜約２．１Ｖ、又はそれらの間の任意の量もしくは範囲である。いくつかの実施形態では、印加電圧は、約１２Ｖ未満、又は約６Ｖ未満、又は約３Ｖ未満、又は約２．５Ｖ未満、又は約２Ｖである。
【０１０１】
可変透過率層は、ガラス層間にラミネートされうる。
ガラスラミネーション（耐候性試験用及び試験装置用）：  いくつかの実施形態では、可変透過率層を含む光学フィルタは、ガラス層間にラミネートされうる。スイッチング可能フィルムを作製してバスバー及び任意選択の電気コネクターを装着した後、この層は、接着剤を用いてガラスシートに装着されうるか、又は２つの接着剤樹脂層間及び２つのガラスシート間にラミネートされうる。ガラス−接着剤−スイッチング可能フィルム−接着剤−ガラスの「サンドイッチ」は、カーバー（Ｃａｒｖｅｒ）プレス（インディアナ州ウォバッシュのカーバー・インコーポレーテッド（Ｃａｒｖｅｒ  Ｉｎｃ．））内に配置され、約１０分間の起動時間及び冷却時間を用いて１３５℃で４０分間にわたり約５５〜９０ｐｓｉでプレスされうる。
【０１０２】
他の方法では、サンドイッチは、減圧バッグ内に配置され、真空を維持するようにシールされ、オーブン内でインキュベートされ、約７０℃〜１１０℃の温度で初期結合されうる。任意選択の第２の結合工程は、加圧しながら（たとえば、オートクレーブ内で約０．９５〜約１．５ＭＰａ）、約１２０℃〜１４０℃の温度で行われうる。
【０１０３】
他の方法では、サンドイッチは、高温でプレスロールに通しうるか又はプレート間でプレスしうるか（約９０℃〜約１４０℃−圧力及び温度は、数工程にわたり増加及び減少されうる）、又はバッグ（ゴム）内に配置され、真空を適用して層間の空気を除去しながら、約７０℃〜１１０℃の温度で、初期結合されうる。次いで、第２の結合工程は、加圧しながら（たとえば、オートクレーブ内で約０．９５〜約１．５ＭＰａ）、約１２０℃〜１５０℃で行われる。
【０１０４】
ラミネートガラスの全厚さは、部分的には、種々の層の厚さに依存し、一般的には、約６．３〜約６．６ｍｍの全厚さが好ましい。本明細書に記載のラミネートガラス又は多層組成体の性能は、当技術分野で標準的な技術を用いて研究を行うことにより、たとえば、ＶＬＴ、ＬＴＡ、色、ヘイズ、スイッチング速度、光安定性、及び／又は耐久性を測定することにより、試験されうる。国際公開第２０１０／１４２０１９号パンフレットには、光学フィルタの性能を評価するために使用しうる方法、装置、及び技術が記載されている。
【０１０５】
光学フィルタを含むラミネートガラスは、性能又は安全の規格に準拠した試験に付されうる。いくつかの実施形態では、光学フィルタを含むラミネートガラスは、ＡＮＳＩ  Ｚ２６．１、ＳＡＥＪ６７３、ＥＣＥ−Ｒ４３、ＡＮＳＩ  Ｚ９７．１、又は他の法域の類似の性能規格により必要とされる性能を満たしうるか又はそれを凌駕しうる。
【０１０６】
本明細書で用いられる「ミル」という用語は、１インチの１／１０００（．００１）の長さの単位を意味する。１ミルは、約２５ミクロンであり、そのような寸法を用いて、いくつかの実施形態に係る光学フィルタ又は光学フィルタの成分の厚さを記述しうる。当業者であれば、「ミル」単位の寸法をミクロンに及びその逆に相互変換することが可能である。
【０１０７】
量、持続時間などの測定可能な値を参照するときに本明細書で用いられる「約」は、特定の値から±２０％又は±１０％、より好ましくは±５％、さらにより好ましくは±１％、さらにより好ましくは±０．１％の変動を包含することを意味する。そのような変動は、開示された方法を行うのに適している。
【０１０８】
実施形態は、部分的には、以下の方法及び実施例により例示される。
一般的方法
可変透過率層の作製及びラミネーション：  ２，２，４−トリメチル１，３−ペンタンジオールモノイソブチレート（テキサノール（Ｔｅｘａｎｏｌ）（商標））（７９．１ｗｔ％）、ビュ−ツバル（Ｂｕｔｖａｒ）Ｂ７２  ＰＶＢ（８．５ｗｔ％）、ＤＥＲ７３６（０．８ｗｔ％）、ＭＨＨＰＡ（０．７ｗｔ％）、ＡＭＣ−２（０．８ｗｔ％）、ＴＢＡＢＦ４（２ｗｔ％）、及び１０ｗｔ％フォト／エレクトロクロミック化合物（Ｓ１０９又はＳ１５８）を含むα５スイッチング材料を調製し、共溶媒（ＭＥＫ）と１：１で組み合わせた。この組成物をＩＴＯ被覆ＰＥＴ基材上にコーティングして約１〜２ミルの最終厚さを提供し、共溶媒を蒸発させ、第２のＩＴＯ被覆ＰＥＴ基材とラミネートし、８０℃で一晩かけて硬化を終了させた。「サンドイッチ」構造を所望のサイズにカットし、シールし、電気コンタクトを追加した。
【０１０９】
テキサノール（Ｔｅｘａｎｏｌ）（商標）（７６．７９ｗｔ％）、ビュ−ツバル（Ｂｕｔｖａｒ）Ｂ７２  ＰＶＢ（６ｗｔ％）、デスモジュール（Ｄｅｓｍｏｄｕｒ）Ｎ３６００（０．２ｗｔ％）、Ｚｎオクトエート（０．１ｗｔ％）、ＴＢＡ−ＴＦＳＩ（２ｗｔ％）、及び１５ｗｔ％フォト／エレクトロクロミック化合物（Ｓ１０９又はＳ１５８）を含むα６．１スイッチング材料を調製し、共溶媒（ＴＨＦ）と１：１で組み合わせ、α５フィルムに対して記載されたようにコーティング及びラミネーションに供した。
【０１１０】
テキサノール（Ｔｅｘａｎｏｌ）（商標）（６５．２７ｗｔ％）、１，２−ブチレンカーボネート１１．５２％、ビュ−ツバル（Ｂｕｔｖａｒ）Ｂ７２  ＰＶＢ（６ｗｔ％）、デスモジュール（Ｄｅｓｍｏｄｕｒ）Ｎ３６００（０．２ｗｔ％）、Ｚｎオクトエート（０．１ｗｔ％）、ＴＢＡ−ＴＦＳＩ（２ｗｔ％）、及び１５ｗｔ％フォト／エレクトロクロミック化合物（Ｓ１０９又はＳ１５８）を含むα６．２スイッチング材料を調製し、共溶媒（ＴＨＦ）と１：１で組み合わせ、α５フィルムに対してされたようにコーティング及びラミネーションに供した。
【０１１１】
ローディアソルブ（Ｒｈｏｄｉａｓｏｌｖ）ＩＲＩＳ（６８．７６ｗｔ％）、ビュ−ツバル（Ｂｕｔｖａｒ）Ｂ７２  ＰＶＢ（５ｗｔ％）、Ｍｏｗｉｔｏｌ  Ｂ３００ＨＨ（１０ｗｔ％）デスモジュール（Ｄｅｓｍｏｄｕｒ）Ｎ３６００（０．２１ｗｔ％）、Ｚｎオクトエート（０．０４ｗｔ％）、ＴＢＡ−ＴＦＳＩ（１ｗｔ％）、及び１５ｗｔ％フォト／エレクトロクロミック化合物（Ｓ１０９又はＳ１５８）を含むα８．４ｉスイッチング材料を調製し、共溶媒（ＴＨＦ）と１：１で組み合わせ、α５フィルムに対して記載されたようにコーティング及びラミネーションに供した。
【０１１２】
ガラスラミネーション：  可変透過率層を作製してバスバー及び任意選択の電気コネクターを装着した後、この層は、接着剤を用いてガラスシートに装着されうるか、又は２つの接着剤樹脂層間及び２つのガラスシート間にラミネートされうる。本発明の種々の実施形態に係るラミネートガラスは、通常の（非スイッチング）ラミネートガラスと同一の製造方法で作製されうる。ガラス−中間層サンドイッチは、高温でプレスロールに通しうるか、プレート間でプレスしうるか（約９０℃〜約１４０℃−圧力及び温度は、数工程にわたり増加及び減少されうる）、又はバッグ（ゴム）内に配置され、真空を適用して層間の空気を除去しながら、約７０℃〜１１０℃の温度で、初期結合されうる。次いで、第２の結合工程は、加圧しながら（たとえば、オートクレーブ内で約０．９５〜約１．５ＭＰａ）、約１２０℃〜１５０℃で行われる。
【０１１３】
ラミネートガラスの全厚さは、部分的には、種々の層の厚さに依存し、一般的には、約６．３〜約６．６ｍｍの全厚さが好ましい。
評価方法：
光学フィルタ又は光学フィルタを含む装置の性能は、当技術分野で標準的な技術を用いて研究を行うことにより、たとえば、ＶＬＴ、ＬＴＡ、色、ヘイズ、スイッチング速度、光安定性、及び／又は耐久性を測定することにより、試験されうる。国際公開第２０１０／１４２０１９号パンフレットには、光学フィルタの性能を評価するために使用しうる方法、装置、及び技術が記載されている。
光化学的暗化及びフェード、電気化学的フェード
ラミネートガラス又は光学フィルタは、ＵＶ光に暴露されるとスイッチング材料を暗化させ、その結果、可視領域で材料の光透過率の減少をもたらす。次いで、約２ボルトの電荷をスイッチング材料に３分間印加すると、スイッチング材料はフェード状態に切り替わる。フェード状態では、より多くの光がスイッチング材料を通り抜けることができるので、可視領域の光透過率の増加がもたらされる。オーシャン・オプティクス（Ｏｃｅａｎ  Ｏｐｔｉｃｓ）分光計を用いて、暗状態及びフェード状態の両方でＶＬＴ又はＬＴＡを測定し、コントラスト比を計算しうる（ＬＴＡフェード状態／ＬＴＡ暗状態）。
【０１１４】
光安定性：  光安定性評価のために、サンプルを作製し、ＱＳＵＮウェザロメータ（ＱＳＵＮ  Ｗｅａｔｈｅｒｏｍｅｔｅｒ）（Ｑ−Ｌａｂｓ）で０．６８Ｗ／ｍ２の耐候性試験に付した。最初に、ＱＳＵＮでデバイスを１時間暗化させ、オーシャン・オプティクス（Ｏｃｅａｎ  Ｏｐｔｉｃｓ）分光計を用いて初期暗状態透過スペクトルを得た。続いて、ナトリウムランプをイエローフィルタ（４００〜５００ｎｍカットオフ）と共に用いて各デバイスを光フェードし、初期フェード状態透過スペクトルを得た。デバイスをＱＳＵＮに戻し、破壊までスペクトルを毎週２回を取得した。
【０１１５】
オーシャン・オプティクス（ＯｃｅａｎＯｐｔｉｃｓ）（商標）分光光度計を用いて、可視領域（３８０〜７８０ｎｍ）にわたり光定常状態（ＰＳＳ）吸収スペクトルを得た。溶媒中の化合物の２×１０−５Ｍ溶液を調製し、スペクトルの可視領域の吸収が安定化するまで可視光を用いて光フェードさせる。次いで、吸収スペクトルが安定化するまで、ミュレートされた太陽光（キセノンアークランプ付きＱＳＵＮ  ＳＳ−１５０ソーラーシミュレーター（ＱＳＵＮ  ＳＳ−１５０  Ｓｏｌａｒ  Ｓｉｍｕｌａｔｏｒ））をサンプルに照射する。ＵＶ遮断フィルム（所望により）の存在下でＰＳＳを得るために、第２のサンプルを作製し、照射時にＵＶ遮断フィルムを光路に挿入した状態で、記載のように照射する。
【０１１６】
フィルムモデリング：  フィルム又はフィルムモデルのスケーリングされたデータを得るために、記載のオーシャン・オプティクス（ＯｃｅａｎＯｐｔｉｃｓ）分光光度計を用いて、暗状態及び明状態の吸収スペクトルを得た。
【０１１７】
各波長（３８０〜７８０ｎｍ）の整数に対する吸光度データ（キュベット）のアレイにスケーリング比（式２）を掛け算して、
【０１１８】
【数２】
2019079067.tif 000005
【０１１９】
一連のモデリングされたフィルム吸光度プロファイル（式３）を提供する。
【０１２０】
【数３】
2019079067.tif 000006
【０１２１】
得られる一連の吸光度プロファイルは、キュベットデータと同一の波長のλｍａｘを有する。
いくつかの実施形態では、フィルム厚さ（フィルム経路長又はＰａｔｈｆｉｌｍ）は、約０．５ミル〜約３ミル、又は約０．５、０．７５、１、１．２、１．４、１．６、１．８、２．０、２．２、２．４、２．６、２．８、もしくは３でありうる。発色体のＭＷは、化合物の構造から決定されうる。また、フィルム中の発色体の濃度は、任意の好適な値でありうる。
【０１２２】
暗状態及びフェード状態の両方で単一のフィルムから個別のフィルムスペクトルを取得しうる。暗状態スペクトルに対しては、安定な暗状態に達するまで、ミュレートされた太陽光（アグロ−ブライト（Ａｇｒｏ−Ｂｒｉｔｅ）（商標）高出力Ｔ５、２４Ｗ／６４００Ｋ蛍光ランプ、ハイドロファーム・アグリカルチュラル・プロダクツ（Ｈｙｄｒｏｆａｒｍ  Ａｇｒｉｃｕｌｔｕｒａｌ  Ｐｒｏｄｕｃｔｓ））にフィルムを暴露し、フェード状態に対しては、安定なフェード状態に達するまで、低圧ナトリウムランプ（黄色光）を用いてフィルムを光フェードさせた。オーシャン・オプティクス（ＯｃｅａｎＯｐｔｉｃｓ）（商標）分光光度計を用いて、透過スペクトルを得た。
実施例１：フェード状態での色バランス
暗状態で観測される緑青色及びフェード状態で淡黄色を有する化合物（Ｓ１０９）を含むスイッチング材料の光透過スペクトルを図１に示す。フェード状態では、約８０％のＬＴＡが観測され、暗状態では、約７％のＬＴＡが観測される。
【０１２３】
図２は、図１のスイッチング材料と色バランス調整層とを含む「スタック」の透過スペクトルを示しており、フェード状態でほぼニュートラル色を提供する。光学フィルタの各成分（色バランス調整層、可変透過率層、光減衰層、他の層など）に対して、スペクトル及びＬ＊ａ＊ｂ＊値が得られる。各成分のスペクトルを掛け算すると、得られるスペクトルが提供され、得られるスペクトルから、得られるＬ＊ａ＊ｂ＊値が導かれる。このようにして、モデリングされて得られるスペクトルでさまざまな色バランス調整層のスペクトル及びＬ＊ａ＊ｂ＊値を置き換えて、得られるＬ＊ａ＊ｂ＊値の比較をすることが可能であり、暗状態又はフェード状態で目標色に最も近いマッチングを提供する層の組合せを選択することが可能である（この例では、目標色はニュートラル・グレーであり、フェード状態では着色する）。
【０１２４】
図２に例示されたスペクトルでは、選択された色バランス層は、ガムカラー９７０（ＧａｍＣｏｌｏｒ９７０）であった。４３０〜４９０ｎｍ及び５５０〜６４０ｎｍの範囲内の透過ピークを変化させて、類似の大きさを有するようにした。例示された範囲（両端を含めて３８０ｎｍ〜７８０ｎｍ）にわたり光透過は等しくないが、得られる透過光は、ニュートラルであり、０に近いａ＊及びｂ＊を有する。したがって、ニュートラル色を達成するために、光学フィルタ又はにラミネートガラスの可変透過率光学フィルタが均一レベルのスペクトルを有することは必要とされない。
実施例２：フェード状態又は暗状態でのスイッチング可能材料の色比較
ラミネートガラススタックを数学的にモデリングして、スイッチング材料が目標色にマッチングする範囲を検査した。たとえば、目標色として４１．７、−２．７、３．９のＬ＊ａ＊ｂ＊と１２．４のＬＴＡを有する「灰色ガラス」にマッチングさせることを選択し、スイッチング可能材料の暗状態又はフェード状態でスイッチング可能材料と比較した。色バランス調整層を予測層構成（「スタック」）に組み込んで、所望の色ニュートラル化をモデリングし、指示発色体の暗状態又はフェード状態で灰色ガラスにマッチングさせた。２５μｍのフィルム厚さ及び１０ｗｔ％の発色体充填率で、すべてのスイッチング材料をモデリングした。可変透過率層を含むモデリングされたラミネートガラスに関する情報を表１に提供する。
【０１２５】
表１：暗状態又はフェード状態におけるＳ１０９又はＳ１５８ハイブリッドフォト／エレクトロクロミック化合物を含むモデリングされたスタックのＬ＊ａ＊ｂ＊、ΔＣ値（目標色をスタック色と比較する）、及びΔＥ値（目標色をスタック色と比較する）。
【０１２６】
【表１】
2019079067.tif 000007
【０１２７】
フェード状態へのカラーマッチング：  両方の発色体は、フェード状態でさまざまな度合いの帯黄色色調を呈するので、青色成分を有する色バランス調整層をモデリングして、目標範囲内の灰色を達成するように透過光を操作した。スタックでの両方の発色体の光透過は、フェード状態で好適な灰色を提供するように操作可能であった（１０未満のΔＣ及び少なくとも１０％のフェード状態ＶＬＴ）。暗状態で、Ｓ１０９及びＳ１５８は、好適な暗い青緑色を呈した。これらのサンプルのΔＣ値から、目標色範囲に達したことが示唆される。
【０１２８】
暗状態へのカラーマッチング：  暗状態でＳ１０９又はＳ１５８を含むスイッチング材料の観察色は、青緑色として記述されうる。暗状態へのカラーマッチングの場合、暗状態で１０％以上のＬＴＡを伴って、１０未満のΔＣが好適であると考えられた。発色体Ｓ１５８及びＳ１０９（それらの暗状態では青緑色）を測定し、桃色成分を有する色バランス調整層を用いて、目標範囲内の灰色を達成するように透過光を操作した。これらのサンプルのΔＣ値から、灰橙色を提供するフェード状態を有して、目標色範囲に達したことが示唆される。
【０１２９】
これらの結果から、さまざまなスイッチング材料に対して特定の範囲内の目標色及び／又はＬＴＡへのマッチングを予測可能であることが実証される。フェード状態又は暗状態での目標の色又は範囲との特定のマッチングの好適性は、ラミネートガラス又は光学フィルタの用途に依存しうる。
実施例３：非ニュートラル色のマッチング
青色暗状態（Ｌ＊＝３２．５、ａ＊＝−２０．８、ｂ＊＝−１７．２及びフェード状態でニュートラル）と約２〜２６％のＬＴＡとを有するラミネートガラスを目標色として選択した（フェード状態及び暗状態の両方でのマッチングを目標とする）。可変透過率層と色バランス調整層とを含む光学フィルタの組込みにより、青色スイッチング可能領域を有するラミネートガラスを作製しうる。提案された色及び特性に関する情報を表２に提供する。
【０１３０】
表２：スイッチング可能材料の記述子
【０１３１】
【表２】
2019079067.tif 000008
【０１３２】
この実施例では、暗状態及びフェード状態の色は、暗状態の青色の目標色及びフェード状態のニュートラル色に近い。
実施例４：光学フィルタのコントラスト比に及ぼすフィルム厚さ及び／又は発色体充填率の影響
キャストフィルムの発色体充填率及び厚さをモデリングして、種々のラミネートガラス組成体のコントラスト比を調べた。異なる厚さ及び発色体充填率のスイッチング材料を含むラミネートガラス組成体のＬＴＡ値を決定した。ラミネートガラス組成体は、発色体Ｓ１０９を含むスイッチング可能光学フィルタと、フェードスタックがフェード状態でニュートラル色及び３７％のＬＴＡを有する目標スペクトルに最もよくマッチングするように選択された静的フィルタと、を含んでいた。表３及び４は、それぞれ、一連の厚さ及びＳ１０９ｗｔ％に対して暗状態及びフェード状態のＬＴＡを示している。表５は、ラミネートガラス組成体のコントラスト比を示している。
【０１３３】
表３：異なる厚さ及び発色体充填率のフィルムでの暗状態のＬＴＡ。
【０１３４】
【表３】
2019079067.tif 000009
【０１３５】
表４：異なる厚さ及び発色体充填率のフィルムでのフェード状態のＬＴＡ。
【０１３６】
【表４】
2019079067.tif 000010
【０１３７】
表５：コントラスト比
【０１３８】
【表５】
2019079067.tif 000011
【０１３９】
発色体充填率、フィルム厚さ、又は両方を変化させることにより、一連のコントラスト比を提供することが可能である。少なくとも１０％の発色体充填率及び／又は少なくとも１ミルの厚さを有するラミネートガラス組成体で、８以上のコントラスト比を取得しうる。
実施例５：入射光の減衰
可変透過率層の外側にフィルタを配置することにより、可変透過率層に入射する光を選択的に減衰させうる。この光減衰層は、たとえば、スイッチング材料の光安定性、耐久性、又は速度に対処するために選択されうる。また、透過光のコントラスト比にも、影響を及ぼしうる。
【０１４０】
Ｓ１０９を含む可変透過率層に光減衰層を適用し、光透過及びコントラスト比に及ぼすこの層の影響を、人工太陽光（ＱＳＵＮ）下での暗化及び人工太陽光の存在下での電気フェード（ＱＳＵＮ中のＥＦ）又は不在下での電気フェード（ＥＦ）を行った場合で検討した。表６は、配合物上にこれらフィルタを追加して、暗状態（ＱＳＵＮ下）及びフェード状態（ＥＦ）の両方で、フェード状態でニュートラル色マッチングを行って及び行わずに、色、コントラスト比（ＣＲ）、及びＬＴＡを含む結果をまとめたものである。図１１は、４つのフィルタのそれぞれの光透過スペクトルを示しており、光学フィルタスペクトルの選択的操作により目標色に近づけるべく利用しうる広範にわたるさまざまなスペクトルを例示している。
【０１４１】
表６：光透過及びコントラスト比に及ぼす光減衰層の影響。
【０１４２】
【表６】
2019079067.tif 000012
【０１４３】
ロスコ０７ペール・イエロー（Ｒｏｓｃｏ  ０７  Ｐａｌｅ  Ｙｅｌｌｏｗ）：  ＵＶ波長領域の光が減衰された場合、発色体の光安定性が向上しうる。このフィルタは、配合物が暗化しない波長で約４００ｎｍ未満の光を減衰させる層を提供し、その結果、ＵＶ及び４００ｎｍ未満の短波長光の５０％、それ以降ではできるかぎり多くの光を許容するように選択する。発色体はまた、約４００〜４２０領域の光で刺激された場合、暗状態に切り替わりうる。
【０１４４】
ガムカラー１５４３フルＣＴＯ（ＧａｍＣｏｌｏｒ  １５４３  Ｆｕｌｌ  ＣＴＯ）：
このフィルタは、約６５０ｎｍ以下のすべての光を約５０％に減衰させ、約６５０ｎｍ超の入射光の最大透過を可能にする層を提供するので、スイッチング材料に入射するより高エネルギーの波長の量を低減させる。スイッチング材料に入射する光の量を低減することにより、できるかぎり高いＬＴＡを維持しながら、光安定性を向上させうる。
【０１４５】
ロスコ４３９０カルカラー９０シアン（Ｒｏｓｃｏ  ４３９０  ＣａｌＣｏｌｏｒ  ９０  Ｃｙａｎ）：  約６５０ｎｍ近傍の光に暴露された場合、いくつかの発色体又はそれを含むスイッチング材料で光フェードが観測される。このフィルタは、約６５０ｎｍを中心として約２００ｎｍの半値幅を有するガウス形状を含む吸収スペクトルを有する。スペクトルのこの領域内の光を減衰させることにより、同様に約６５０ｎｍを中心とする吸収ピークを有するＳ１０９発色体に起因して起こる光フェードが防止されるので、発色体の光定常状態を向上させうる（より暗い暗状態）。反対に、この領域の光の減衰はまた、いずれの光フェード効果をも低減させて、さらに電気フェードのみに依存したフェード反応を行うことにより、スイッチング材料のフェードに異常に影響しうる。
【０１４６】
ロスコ３９８ニュートラル・グレー（Ｒｏｓｃｏ  ３９８  Ｎｅｕｔｒａｌ  Ｇｒｅｙ）：  このフィルタは、可視領域のすべての光を減衰し、３９％のＬＴＡを有する層を提供する。入射光のこの全減衰は、より高エネルギー波長を低減するので、スイッチング材料の光安定性及び／又は耐久性を向上させうる。可変透過率層に入射する全光を低減することにより、全光透過が低減されるので、そのような層を含むラミネートガラス又は光学フィルタではより低いＬＴＡが提供される。
実施例６：色バランス層の計算
Ｓ１０９を含む可変透過率層を有する光学フィルタで、０及び８５％のＬＴＡに対応してそれぞれ最小／最大限界のスペクトルを有するカスタム色バランス層をモデリングした（Ｓ１０９スペクトルは図１に示される）。次のパラメーター、すなわち、を有するモデルを提示した。暗状態のＬＴＡが１％かつフェード状態でニュートラル色。吸収ピークをカスタム色バランス層のスペクトルに逐次導入し、パラメーターを維持しながら、暗状態とフェード状態との間のコントラスト比を向上させる。図１２は、暗状態（実線）及びフェード状態（点線）におけるＳ１０９とカスタム色バランス層とを含む光学フィルタの計算カスタムスペクトルを示している。モデリングされた色バランス層のスペクトルは、一点鎖線により表される。光学フィルタの得られたコントラスト比は、２５．７であり、暗状態のＬＴＡが１％、フェード状態のＬＴＡが２５．７％であった。暗状態のＬ＊ａ＊ｂ＊は、１２、１４．１、−３３．４であり、フェード状態では、５５．９、３．０、３．０であった。約５４０〜５９０ｎｍ領域に位置する第１のピークは、Ｓ１０９可変透過率層の暗状態とフェード状態とのスペクトル差が大きいことに起因して、改良されたコントラスト比を提供する。約３８０〜４７０ｎｍ領域に位置するピークは、第１のピークを相補し、ニュートラルなフェード状態を提供するように選択される。
【０１４７】
このモデルから、フェード状態の色ニュートラル性を犠牲することなく約５００〜５５０ｎｍ領域及び／又は約６５０〜７８０ｎｍ領域で追加の吸収ピークを色バランス層に導入可能であるこが実証される。
実施例７：温度及び板ガラスサンプル構成
熱電対と共にフィルム中に封止されたスイッチング材料（α６．１）を、７０℃のブラックパネル温度に校正されたＱＳＵＮ耐候性試験チャンバー内に、３０分間配置した。フィルムをティントガラス（グレイライト（ＧＲＥＹＬＩＴＥ）（商標））で覆うか、又はグレイライト（ＧＲＥＹＬＩＴＥ）及び赤外（ＩＲ）遮断層（サウスウォール（Ｓｏｕｔｈｗａｌｌ）製のＸＩＲ７５）で覆った。装置温度の差が観測され、ティントガラスの組込みは、グレイライト（ＧＲＥＹＬＩＴＥ）及びＩＲ遮断層（６３．２℃）を備えたフィルムの６３．６℃と比較して、フィルムの温度を増加させた（６８℃）。多層板ガラス中へのグレイライト（ＧＲＥＹＬＩＴＥ）の組込みは、少なくとも部分的には、ニュートラル色を提供しうるが、ＩＲ遮断層なしでは、スイッチング材料の温度が増加する。
実施例８：温度及び板ガラスサンプル構成
可変透過率層を含み、可変透過率層の内側に熱電対がラミネートされた７つの「スタック」構成。スタックをミュレートされた太陽光（ソーラー・シミュレーター（Ｓｏｌａｒ
Ｓｉｍｕｌａｔｏｒ））に暴露し、安定化されるまで数分間にわたり温度を記録した。可変透過率層の組成体は、図１３に例示される。層１２８ａ：１００−ＰＥＴ（メリネックス（Ｍｅｌｉｎｅｘ）４５４）、１０２−感圧接着剤（ＰＳＡ８１７２）、１０４−１０６に面してＩＴＯコーティングを有するＩＴＯ被覆ＰＥＴ（ＳＴ５０４）、１０６スイッチング可能材料α６．２。層１２８ｂは、ＸＩＲ７２−４１の層を有する。層１２８ｃは、Ｇａｍ１５１４フィルム（灰色ＰＥＴフィルム）の層を有する。
【０１４８】
スタック構成（スタックＡ〜Ｇ）は、図１３に示され、番号付けられた成分は、表７に示される。スタックＡ及びＢは、同一であるが、ＩＲ遮断層１２４ａ／ｂが入れ替わっている。スタックＤ及びＥは、同一であるが、ＩＲ遮断層１２４ａ／ｂが、可変透過率層に組み込まれている（ＰＥＴ層１００の１つの代わり）。
【０１４９】
表７：
【０１５０】
【表７】
2019079067.tif 000013
【０１５１】
図１４は、ソーラー・シミュレーター（Ｓｏｌａｒ  ｓｉｍｕｌａｔｏｒ）下での時間に対する各デバイスの温度を示している。スタックＡ〜Ｇの温度プロファイルは、一般的には、２つのグループ、すなわち、低Ｅコーティングを有するもの（スタックＣ及びＦ）及びＸＩＲ層を有するもの（スタックＡ、Ｂ、Ｄ、及びＦ）又は対照（スタックＧ）に分かれる。スタックはいずれも、エアギャップや排除空間を含まず、スタックＣ及びＦ中のガラス上の低Ｅコーティングは、スタックの内側であった（低Ｅコーティングは、スタックＦの内側に面していた）。これらの結果から、いくつかの赤外遮断層は、スタックの内側の温度ひいてはスイッチング材料の温度に有意に影響を及ぼしうることが実証される。実施例９：温度及びフェード時間
α８．４ｉスイッチング材料を含むグレイライトＩＩ（ＧｒｅｙＬｉｔｅ  ＩＩ）付き光学フィルタを作製し、ソーラーシミュレーターを用いて暗化させ（約２％ＬＴＡまで）、２３℃、４０℃、又は６０℃を維持しながら、電気フェードした（２ボルト、１０秒間の極性逆転サイクル）。各温度に対して、５０％ＰＳＳ（１１．２％ＬＴＡ）、１０％ＰＳＳ（８２．５％ＬＴＡ）、又は９０から１０％ＰＳＳへの遷移（１９％ＬＴＡから３．５％ＬＴＡへ）に達する秒単位の時間を表８に示す。電気フェードの速度は、温度上昇に伴って増加した。
【０１５２】
表８．
【０１５３】
【表８】
2019079067.tif 000014
【０１５４】
実施例１０：異なる温度での試験デバイスの耐候性試験。
ガラス耐候性試験セル（５０ミクロン厚さ）内のテキサノール（Ｔｅｘａｎｏｌ）中１０ｗｔ％Ｓ１５８を含む試験デバイスを、５０℃のブラックパネル温度に校正されたＱＳＵＮ耐候性試験チャンバー内に配置し、暴露に対する暗化性能を評価した（ｍＪ／ｍ２、３４０ｎｍ）。３．１ｍＪ／ｍ２暴露後、ＱＳＵＮ温度を７０℃ブラックパネル温度に上昇させ、暴露に対する暗化性能を評価した。対初期暗化性能パーセントは、式（４）：
【０１５５】
【数４】
2019079067.tif 000015
【０１５６】
に従って計算される。
初期時間点（０）及び後続の時間点ｉのサンプルについて、最初（時間点０）に、暗状態及びフェード状態の各デバイスの透過スペクトル（３８０〜７８０ｎｍ）を取得し、後続の時間点ｉで、フェード（明）状態及び暗状態の％透過（％Ｔ）を取得する。波長λの透過を各計算に使用し、初期暗状態で１０％透過を有する波長としてλを選択し、各デバイスに対して決定し、それぞれの後続の対初期暗化％の決定に対して同一λを使用する。ＱＳＵＮから取り出したときに、デバイスの暗状態を測定する。低圧ナトリウムランプでサンプルに照射することにより、フェード状態を達成する。
【０１５７】
図１５は、５０℃及び７０℃で保持されたデバイスの初期状態から暗化する変化速度を示している。高温で保持されたサンプルは、加速された劣化速度を示す（暴露に対する暗化性能の減少により測定したとき）。
【０１５８】
試験デバイスの耐候性能は、高温で減少することが示される。
実施例１１：ＵＶ遮断剤を用いた試験デバイスの耐候性能
より高エネルギーの光（より高エネルギーのＶＩＳ及びＵＶの光を含む）は、スイッチング材料を暗化させる。α６．１ｆ配合物を有するＰＶＢラミネート試験片（デバイス）を、７０℃のブラックパネル温度に校正されたＱＳＵＮ耐候性試験チャンバー内に配置した。図１６Ａ、Ｂは、３９０、４００、又は４２０ｎｍカットオフ波長を有する種々のＵＶ遮断層を含むデバイスの耐候性能を示している（カットオフ未満の波長で５０％以上遮断）。より短いカットオフ波長を有するＵＶ遮断層を有するサンプルでは、暗化性能は、有意に迅速に低下し、より高エネルギーの光を遮断すると、時間に対する暗化性能は、向上する。驚くべきことに、４００ｎｍ又は４２０ｎｍカットオフフィルタを用いた場合でさえも、サンプルは、暗化を継続した。試験デバイスで使用された発色体は、暗化にＵＶ光を必要とすると最初は考えられたので、４２０ｎｍまでの光を遮断した場合でさえも、光活性化される暗化が維持されることは予想外であった。
実施例１２：可変透過率光学フィルタのＵＶカットオフフィルタ、暗化時間、及び光定常状態
１５％Ｓ１５８、１０％Ｍｏｗｉｔｏｌ  Ｂ６０ＨＨ、３％ビュ−ツバル（Ｂｕｔｖａｒ）Ｂ７２、０．３５％ヘキサメチレンジイソシアネート、０．０１％ＺｎＯｃｔ、１％ＴＢＡＴＦＳＩ、６３．６４％ジエチルサクシネート、及び７％１，２−ブチレンカーボネートを含有する配合物を含む１．２ミル（非ラミネート）フィルムで研究を行った。４ミルギャップを用いてＳＴ５０４シート上にフィルムをコーティングした。低圧ナトリウムランプからの可視光を用いてフィルムを３分間フェードし、次いでステージ上に定置し、ミュレートされた太陽光に連続的に暴露した。光源とフィルムとの間にカットオフフィルタを配置して又は配置せずに、ソーラー・シミュレーター（Ｓｏｌａｒ  Ｓｉｍｕｌａｔｏｒ）光源に対向してステージの孔の下に位置決めされたオーシャン・オプティクス（Ｏｃｅａｎ  Ｏｐｔｉｃｓ）検出器を用いで、０．５秒間隔で透過スペクトルを記録した。透過測定の変動がもはや有意でない状態になるまで、スペクトルを記録した。カットオフフィルタ（５０％±６ｎｍ）：３７０ｎｍ、４００ｎｍ、４２０ｎｍ、４３５ｎｍ、及び４５５ｎｍ。表９は、Ｓ１５８スイッチング材料と指定のカットオフフィルタとを含む各光学フィルタで、暗状態及びフェード状態のＬ＊ａ＊ｂ＊（コンマ区切り形式の値）、ならびに暗状態（ＰＳＳ）、フェード状態、及び中間状態のＬＴＡを示している。ＵＶ及びより高エネルギーの可視波長の遮断の増大に伴って、４５５ｎｍフィルタが適用されるまで、十分な暗状態を達成するフィルムの能力は、妨害されない。４５５ｎｍフィルタを含めて、スイッチング材料中の発色体の開環状態と閉環状態との平衡はシフトされ、ｂ＊値の顕著な変化が観測される。しかしながら、１０、５０、又は９０％ＰＳＳの光透過率は、サンプル１〜５では大きく異ならないが、９０％ＰＳＳの透過率の増加（より小さいい吸光度）は、サンプル６で顕著である。より長波長の光を遮断すると、遷移時間（９０−１０％ＰＳＳ）は増加する。
【０１５９】
表９．選択されたカットオフフィルタを併用したときとしないときの試験サンプルの特徴付け。
【０１６０】
【表９】
2019079067.tif 000016
【０１６１】
表１０．試験サンプル２〜６がサンプル１の５０％ＰＳＳ又は９０％−１０％ＰＳＳ遷移を達成する時間（秒）。
【０１６２】
【表１０】
2019079067.tif 000017
【０１６３】
表１０は、試験サンプル２〜６がサンプル１の５０％ＰＳＳを達成する時間及びフィルタなしサンプル（サンプル１）の９０％から１０％ＰＳＳに遷移する時間を示している。より長波長の光を遮断すると、フィルタなしフィルムと同一のＰＳＳに達する時間は、実質的に増加し、試験サンプル６では、そのＰＳＳに達することができない。
【０１６４】
これらのデータから、光学フィルタの暗状態の光透過率及び光学フィルタの遷移時間は、より長波長のＵＶ光、より短波長の可視光、又はその両方の選択的遮断により、少なくとも部分的には調整可能であることが実証される。
【０１６５】
図１７は、Ｓ１５８の開環吸収曲線をカットオフフィルタの透過曲線と重ねて示している。示されたフィルタの指示カットオフ波長よりも低エネルギー（より高波長）の光（フィルタなしの光）は、Ｓ１５８のλｍａｘの吸光度（図１７で黒実線の３３５ｎｍの吸光度ピーク）と比較してこれらのフィルタなしの波長の吸光度が非常に低いにもかかわらず、発色体Ｓ１５８を含有するフィルムを暗化することが可能であり、達成される暗状態にほとんど影響を及ぼさない。図１８は、驚くべきことに、暗化度が、４３５ｎｍ以下のカットオフフィルタを用いることにより有意に低減されないが、暗化時間が増加することを示している（図１９で、３７０ｎｍを超えてカットオフ波長を増加させたフィルタを用いたとき）。より高いカットオフ波長を有する光フィルタは、光定常状態（ＰＳＳ）で存在するＳ１５８閉環異性体の量を減少させ、ＰＳＳに達するのに要する時間を増加させる。実施例１３：衝撃試験
ＡＮＳＩ  Ｚ２６．１に準拠した衝撃実験を行った。１０ｍ（３０ｆｔ）からの２７ｇボール落下、１０ｍ（３０ｆｔ）からの２２７ｇダート落下、及び４ｍ（１３ｆｔ）からの２．２６ｋｇボール落下。α５スイッチング媒体を有するフィルムを可変透過率層として含有するラミネート３０ｃｍ×３０ｃｍサンプルで、３つの落下試験を行った。このサンプルはまた、スタックＦに基づく層を含有し、熱電対が存在せず、ソーラー・グレイ（ＳｏｌａｒＧｒｅｙ）を透明ガラスに置き換えたものである。カーバー（Ｃａｒｖｅｒ）プレスを用いて又はオートクレーブにより、サンプルをラミネートした。いずれの試験においても、ボール又はダートは、いずれのサンプルも通り抜けなかった。いずれのサンプルからも、大きい部片が離脱することはなかった。試験したサンプルはすべて、規制に従った衝撃試験に合格した。
実施例１４：沸騰試験
α５スイッチング媒体を有するフィルムを可変透過率層として含有する１００×１００ｍｍラミネートガラスサンプルで、ＡＮＳＩ  Ｚ２６．１に準拠した沸騰試験を行った。このサンプルはまた、スタックＦに基づく層を含有し、熱電対が存在せず、ソーラー・グレイ（ＳｏｌａｒＧｒｅｙ）を透明ガラスに置き換えたものである。カーバー（Ｃａｒｖｅｒ）プレスを用いて又はオートクレーブにより、サンプルをラミネートした。沸騰試験の前後で、９０％ＰＳＳから１０％ＰＳＳにサンプルを電気フェードする能力は、沸騰の影響を受けず、ＬＴＡは、影響されない状態を維持した（表１１）。
【０１６６】
表１１．
【０１６７】
【表１１】
2019079067.tif 000018
【０１６８】
実施例１５：自動車用板ガラスのための光学フィルタ
光学フィルタが自動車用板ガラスで使用される一実施形態では、暗状態でＬＴＡを最小化しつつかつ定常的太陽光暴露によるフェード時間を最小化しつつ、耐候耐久性及びコントラスト比を最大化することが望ましいこともありうる。発色体Ｓ１５８を含むスイッチング材料を含む光学フィルタでは、４３５ｎｍのＵＶカットオフ波長のＵＶ遮断層を選択しうる。そのような光学フィルタは、達成される暗状態ＬＴＡの有意な悪化を示さず（実施例１２及び図１８）、かつ暗化時間を最大化することが（実施例１２及び図１９）、実証された。最小電気フェード時間が維持され、多くのＵＶ光及びより高エネルギーの可視光をフィルタで除去することにより、耐候性能が向上する（実施例１１及び図１６Ａ及び１６Ｂ）。これにより、暗化速度及び電気フェード速度の競合又は正味フェード速度に起因して、太陽光の存在下でより速いフェードが可能になるか、又は記載の速度論的競合に起因して太陽光の存在下で不完全なフェードを生じる例では、フェードがより高度に起こるようになる。
他の実施形態
本明細書で考察されたいずれの実施形態も、実現が可能であり、又は任意の他の実施形態、方法、組成体、もしくは態様との組合せが可能であり、その逆も同様であると考えられる。
【０１６９】
本発明を１つ以上の実施形態に関して記載してきた。しかしながら、本特許請求の範囲に規定される本発明の範囲から逸脱することなく、いくつかの変形及び変更を行いうることは、当業者には明らかであろう。したがって、本発明の種々の実施形態が本明細書に開示されているが、当業者の共通一般知識に従って本発明の範囲内で多くの適応及び変更を行いうる。そのような変更は、本発明のいずれかの態様を既知の均等物で置き換えて実質的に同一の方法で同一の結果を達成することを含む。数値の範囲は、範囲を規定する数を包含する。本明細書では、「ｃｏｍｐｒｉｓｉｎｇ（〜を含む）」という単語は、オープンエンドの用語として用いられ、「限定されるものではないが、〜を含む（ｉｎｃｌｕｄｉｎｇ，ｂｕｔ  ｎｏｔ  ｌｉｍｉｔｅｄ  ｔｏ）という語句と実質的に等価であり、「ｃｏｍｐｒｉｓｅｓ（〜を含む）」という言葉は、対応する意味を有する。本明細書で用いられる場合、単数形の「ａ」、「ａｎ」、及び「ｔｈｅ」は、文脈上明らかに異なる記述がないかぎり、複数形の参照語を包含する。本明細書での参照文献の引用は、そのような参照文献が本発明の先行技術であることを容認するものとみなされるべきものでもなければ、参照文献の内容又は日付けに関してなんら容認するものとみなされるべきものでもない。出版物はすべて、あたかもそれぞれ個別の出版物が具体的かつ個別的に示されて参照により本明細書に組み入れられたがごとく、かつ本明細書に完全に明記されたがごとく、参照により本明細書に組み込まれる。本発明は、実質的に本明細書に実施例及び図面を参照して記載されるすべての実施形態及び変形形態を含む。
【０１７０】
特に定義されていないかぎり、本明細書で用いられる科学技術用語はすべて、本発明が属する技術分野の当業者により一般に理解されるものと同一の意味を有する。本節に示される定義が、参照により本明細書に組み込まれる文書に示される定義に反するか、さもなければ一致しない場合、本明細書に示される定義は、参照により本明細書に組み込まれる定義よりも優先する。
【図１】
2019079067.tif 000019
【図２】
2019079067.tif 000020
【図３】
2019079067.tif 000021
【図４】
2019079067.tif 000022
【図５】
2019079067.tif 000023
【図６】
2019079067.tif 000024
【図７】
2019079067.tif 000025
【図８】
2019079067.tif 000026
【図９】
2019079067.tif 000027
【図１０】
2019079067.tif 000028
【図１１】
2019079067.tif 000029
【図１２】
2019079067.tif 000030
【図１３−１】
2019079067.tif 000031
【図１３−２】
2019079067.tif 000032
【図１４】
2019079067.tif 000033
【図１５】
2019079067.tif 000034
【図１６Ａ】
2019079067.tif 000035
【図１６Ｂ】
2019079067.tif 000036
【図１７】
2019079067.tif 000037
【図１８】
2019079067.tif 000038
【図１９】
2019079067.tif 000039